(57)【特許請求の範囲】
【請求項１】
銀を含む複数の金属ペースト層がセラミックグリーンシートを介して積層された積層成形体を作製する工程と、この積層成形体を焼成する工程とを含み、
前記金属ペースト層に含まれる金属成分総量に対する銀の質量百分率をＸとするとき、
前記複数の金属ペースト層のうちの少なくとも１層において、その一部の領域用の金属ペースト層は銀または銀を主成分としパラジウムまたは白金を含み、前記一部の領域用の金属ペースト層における質量百分率Ｘを、積層方向に隣り合い銀を主成分としパラジウムまたは白金を含む金属ペースト層の質量百分率Ｘよりも高くし、
前記積層成形体を焼成する工程において、前記一部の領域用の金属ペースト層から前記積層方向に隣り合う金属ペースト層へ銀を拡散させて、
前記一部の領域用の金属ペースト層が焼成してなる一部の領域を、前記積層方向に隣り合う金属ペースト層が焼成してなる金属層よりも空隙が多く、該空隙を介して互いに離隔した複数の金属塊状体によって構成されるようにすることを特徴とするセラミック部材の製造方法。
【請求項２】
前記一部の領域における質量百分率Ｘを積層方向に隣り合う両側の金属ペースト層の質量百分率Ｘよりも高くすることを特徴とする請求項１に記載のセラミック部材の製造方法。
【請求項３】
前記一部の領域以外の他の領域における質量百分率Ｘを、積層方向に隣り合う金属ペースト層の質量百分率Ｘと同じにすることを特徴とする請求項１に記載のセラミック部材の製造方法。
【発明の詳細な説明】
【技術分野】
【０００１】
本発明は、セラミック部材の製造方法及びこれにより得られるセラミック部材に関する。より詳しくは、本発明は、例えば屋内の雰囲気検知、洞窟やトンネル内の雰囲気検知、排気ガス検知等に用いられるガスセンサ素子、発電等に用いられる燃料電池素子、自動車エンジンの燃料噴射装置、微少駆動装置、圧電センサ装置、圧電回路等に用いられる積層型圧電素子等のセラミック部材及びその製造方法に関する。
【背景技術】
【０００２】
ガスセンサ素子や燃料電池素子は、これらを構成するセラミック部材に気体を接触させて気体中の特定成分をセラミック表面に吸着させたり、透過させたりする機能を備えている。このような機能を付与するために、金属層（電極）を空隙率の高い構造にしてガスの通気性を高めたり、緻密な電極であっても電極形状を櫛型等のパターン形状にして電極による被覆面積を制御する試みがなされている（例えば、特許文献１，２参照）。
【０００３】
空隙率の高い金属層を作製する方法としては、セラミックスの焼結温度よりも高温でなければ焼結しない金属を用いて電極パターンを印刷した後、セラミックスと電極金属を同時焼成する方法が挙げられる。
【０００４】
また、電極金属の焼成温度では焼結しないセラミック原料を金属粉末に混合して電極ペーストを作製し、この電極ペーストを印刷した後、同時焼成する方法もある。また、空隙率の高い金属層を作製する他の方法としては、例えば特許文献３に記載されているＰｔ圧膜電極の焼成方法などが挙げられる。
【先行技術文献】
【特許文献】
【０００５】
【特許文献１】特開平６−３１７５５５号公報
【特許文献２】特開平６−２５８２８１号公報
【特許文献３】特開平１１−５１８９９号公報
【発明の概要】
【発明が解決しようとする課題】
【０００６】
空隙率の高い金属層を形成する従来の方法では、同時焼成でセラミックスが十分に焼結しても電極部分の焼結が不十分である場合がある。また、金属粒界に電気伝導特性の低い成分が介在することで、電極本来の機能である電気伝導性を阻害して電極の抵抗が高くなり、電極から伝わる電気信号の感度が低下することがある。このため、印加電圧を大きくする必要があるので、消費電力の高い素子になる。
【課題を解決するための手段】
【０００８】
本発明のセラミック部材の製造方法は、銀を含む複数の金属ペースト層がセラミックグリーンシートを介して積層された積層成形体を作製する工程と、この積層成形体を焼成する工程とを含み、前記金属ペースト層に含まれる金属成分総量に対する銀の質量百分率をＸとするとき、前記複数の金属ペースト層のうちの少なくとも１層において、その一部の領域用の金属ペースト層は銀または銀を主成分としパラジウムまたは白金を含み、前記一部
の領域用の金属ペースト層における質量百分率Ｘを、積層方向に隣り合い銀を主成分としパラジウムまたは白金を含む金属ペースト層の質量百分率Ｘよりも高くし、前記積層成形体を焼成する工程において、前記一部の領域用の金属ペースト層から前記積層方向に隣り合う金属ペースト層へ銀を拡散させて、前記一部の領域用の金属ペースト層が焼成してなる一部の領域を、前記積層方向に隣り合う金属ペースト層が焼成してなる金属層よりも空隙が多く、該空隙を介して互いに離隔した複数の金属塊状体によって構成されるようにすることを特徴とする。
【発明の効果】
【００１１】
本発明のセラミック部材の製造方法は、複数の金属ペースト層のうちの少なくとも１層において、その一部の領域における質量百分率Ｘを、積層方向に隣り合う金属ペースト層の質量百分率Ｘよりも高くすることを特徴とする。セラミックグリーンシートを介して複数の金属ペースト層のうちの少なくとも１層の一部の領域と、積層方向に隣り合う金属ペースト層との間で、銀の質量百分率Ｘに差（濃度勾配）をつけた状態で積層成形体を焼成することによって、焼成中にセラミック層を通じて質量百分率Ｘの高い方から低い方へ銀を拡散させることができる。これにより、複数の金属ペースト層のうちの少なくとも１層において、その一部の領域の質量百分率Ｘは、積層方向に隣り合う金属ペースト層の質量百分率Ｘよりも高いので、一部の領域が焼結してなる金属層は、銀が積層方向に隣り合う金属ペースト層へ拡散することで体積が減少する。すなわち、一部の領域の銀は、同一面内での拡散よりも優先的に積層方向に隣り合う金属ペースト層へ拡散するので、一部の領域が焼結してなる金属層は空隙が多いものとなる。このように本発明のセラミック部材の製造方法によれば、セラミックグリーンシートを介して複数の金属ペースト層のうちの少なくとも１層の一部の領域と、積層方向に隣り合う金属ペースト層との間で質量百分率Ｘに差をつけた積層成形体を作製して焼成することにより、複数の金属層のうちの少なくとも１層において、その一部の領域が空隙の多いセラミック部材を得ることができる。
【図面の簡単な説明】
【００１３】
【図１】本発明の最も基本的な構造を備えたセラミック部材の一実施形態を示す断面図である。
【図２】(a)〜(c)は本発明の一実施形態にかかるセラミック部材の製造方法を示す概念図である。
【図３】図１のセラミック部材の側面に外部電極を形成した形態を示す断面図である。
【図４】本発明の他の実施形態にかかるセラミック部材を示す断面図である。
【図５】(a)〜(c)は図４に示す実施形態にかかるセラミック部材を作製するための製造方法を示す概念図である。
【図６】本発明のさらに他の実施形態にかかるセラミック部材を示す断面図である。
【図７】図６の実施形態の特徴を模式的に表したグラフである。
【図８】本発明のさらに他の実施形態にかかるセラミック部材を示す断面図である。
【図９】(a)〜(c)は図８に示す実施形態にかかるセラミック部材を作製するための製造方法を示す概念図である。
【図１０】本発明のさらに他の実施形態にかかるセラミック部材を示す断面図である。
【図１１】(a)〜(c)は図１０に示す実施形態にかかるセラミック部材を作製するための製造方法を示す概念図である。
【図１２】本発明のさらに他の実施形態にかかるセラミック部材をそれぞれ示す断面図である。
【図１３】本発明の一実施形態にかかるガスセンサ素子を示す断面図である。
【図１４】本発明の他の実施形態にかかるガスセンサ素子を示す断面図である。
【図１５】本発明のさらに他の実施形態にかかるガスセンサ素子を示す断面図である。
【図１６】本発明のさらに他の実施形態にかかるガスセンサ素子を示す断面図である。
【図１７】本発明の一実施形態にかかる燃料電池素子を示す断面図である。
【図１８】本発明の他の実施形態にかかる燃料電池素子を示す断面図である。
【図１９】本発明の一実施形態にかかる積層型圧電素子を示す断面図である。
【図２０】本発明の他の実施形態にかかる積層型圧電素子を示す断面図である。
【図２１】本発明のさらに他の実施形態にかかる積層型圧電素子を示す断面図である。
【図２２】本発明のさらに他の実施形態にかかる積層型圧電素子を示す断面図である。
【図２３】本発明のさらに他の実施形態にかかる積層型圧電素子を示す断面図である。
【図２４】(a)は、本発明のさらに他の実施形態にかかる積層型圧電素子を示す斜視図であり、(b)は、この積層型圧電素子における圧電体層と内部電極層との積層状態を説明するための部分斜視図である。
【図２５】図２４に示す素子における周縁部を示す断面図である。
【図２６】本発明のさらに他の実施形態にかかる積層型圧電素子を示す断面図である。
【図２７】本発明の一実施形態にかかる噴射装置を示す断面図である。
【図２８】本発明の一実施形態にかかる燃料噴射システムを示す概略図である。
【発明を実施するための形態】
【００１４】
本発明の一実施形態にかかるセラミック部材及びその製造方法について詳細に説明する。図１は本発明の最も基本的な構造を備えたセラミック部材１７の一実施形態を示す断面図である。図１に示すように、このセラミック部材１７は、２つの金属層（第１金属層１３，第２金属層１１）がセラミック層１５を介して積層されたものである。
【００１５】
第２金属層１１は、積層方向に隣り合う第１金属層１３よりも空隙が多い。この第２金属層１１は、内部に複数の独立気泡を有する多孔質なものであってもよく、図１２及びそ
の説明箇所で後述するような、空隙を介して互いに離隔した複数の金属塊状体により構成されたものであってもよい。以下、これらの形態を総称して第２金属層１１のことを多孔質金属層１１という。なお、本発明において「空隙」とは、金属層内に形成された隙間のことである。具体的には、多孔質な金属層の場合は上記気泡のことをいい、複数の金属塊状体により構成される場合は金属塊状体間に形成された隙間のことをいう。
【００１６】
このセラミック部材１７は、金属成分Ｍ１を含む金属層１３（第１金属層２３）と、金属層１３より空隙が多い多孔質金属層１１（第２金属層１１）と、これらの金属層に挟まれたセラミック層１５とからなる３層構造を備えている。
【００１７】
このような多孔質金属層１１を備えたセラミック部材１７を作製するための本発明の一実施形態にかかる製造方法は以下の通りである。図２(a)〜(c)は本実施形態にかかるセラミック部材の製造方法を示す概念図である。この製造方法には、金属ペースト層１１ａ，１３ａがセラミックグリーンシート１５ａを介して積層された積層成形体１７ａを作製する工程と、この積層成形体１７ａを焼成する工程とが含まれている。
【００１８】
図２(a)に示すように、セラミックグリーンシート１５ａの両方の主面に第１金属ペー
スト層１３ａ及び第２金属ペースト層１１ａをそれぞれ積層し積層成形体１７ａを作製する。第１金属ペースト層１３ａと第２金属ペースト層１１ａは積層方向に対向する位置に配設される。第１金属ペースト層１３ａ及び第２金属ペースト層１１ａには主成分として金属成分Ｍ１が含まれている。
【００１９】
一つの金属ペースト層に含まれる金属成分総量に対する金属成分Ｍ１の質量百分率をＸとするとき、第２金属ペースト層１１ａは、積層方向に隣り合う第１金属ペースト層１３ａよりも質量百分率Ｘが高くなるように調製されている。以下、第２金属ペースト層１１ａのことを高率金属ペースト層１１ａということがある。
【００２０】
セラミックグリーンシート１５ａの作製方法は次の通りである。まず、セラミックスの原料粉末と、アクリル系、ブチラール系等の有機高分子からなるバインダーと、ＤＢＰ（フタル酸ジブチル）、ＤＯＰ（フタル酸ジオクチル）等の可塑剤とを混合してスラリーを作製する。ついで、このスラリーを周知のドクターブレード法やカレンダーロール法等のテープ成型法によりシート形状に成形してセラミックグリーンシート１５ａを得る。
【００２１】
高率金属ペースト層１１ａ及び金属ペースト層１３ａの作製方法は次の通りである。まず、金属粉末、合金粉末等にバインダー、可塑剤等を添加し混合して金属ペーストを作製する。このとき、高率金属ペースト層１１ａ用の金属ペーストは、金属成分Ｍ１の質量百分率Ｘが金属ペースト層１３ａ用の金属ペーストよりも高くなるように調製される。
【００２２】
ついで、得られた各金属ペーストをセラミックグリーンシート１５ａの一方の主面及び他方の主面にスクリーン印刷等の手法で印刷して高率金属ペースト層１１ａ及び金属ペースト層１３ａを形成し、乾燥させる。こうして得られた積層成形体１７ａを、必要に応じて裁断して所望の形状にしてもよい。高率金属ペースト層１１ａ及び金属ペースト層１３ａの厚みは例えば１〜４０μｍ程度の範囲に調製される。
【００２３】
また、セラミックグリーンシートを２枚準備し、一方のシートの主面に高率金属ペースト層１１ａを形成し、他方のシートの主面に金属ペースト層１３ａを形成する。ついで、金属ペースト層を形成していない主面同士を合わせるようにして２枚のセラミックグリーンシートを積層することによっても積層成形体１７ａを作製することができる。
【００２４】
次に、上記のようにして得られた積層成形体１７ａを所定の温度で脱バインダー処理を
行った後、８００〜１５００℃程度で焼成する。図２(b)は焼成途中の積層成形体１７ｂ
を示し、図２(c)は焼成後のセラミック部材１７を示している。上記のようにセラミック
グリーンシート１５ａを介して隣り合う金属ペースト層１１ａ，１３ａ間で金属成分Ｍ１の質量百分率Ｘに差（濃度勾配）をつけた積層成形体を焼成することによって、セラミック層を通じて質量百分率Ｘの高い方から低い方へ金属成分Ｍ１を拡散させることができる。
【００２５】
これにより、セラミック部材の所望の位置に空隙の多い金属層を形成することができる。しかも、このセラミック部材では、金属層の焼結を十分に進行させることができ、従来のようにアクリル樹脂等を用いなくてもいいので金属層中に樹脂等の不純物残渣を極めて少なくできる。
【００２６】
このように金属成分Ｍ１が拡散するのは、次のような理由に基づいていると推測される。すなわち、セラミックグリーンシートを介して高率金属ペースト層とこれに隣り合う金属ペースト層との間で金属成分Ｍ１の質量百分率Ｘに差をつけることで、フィックの法則に従って金属成分Ｍ１の質量百分率差を駆動力として、高率金属ペースト層からこれに隣り合う金属ペースト層に向かってより多くの金属成分Ｍ１が拡散するものと推測される。
【００２７】
高率金属ペースト層１１ａには、金属成分Ｍ１を含む「合金粉末」及び金属成分Ｍ１からなる「金属粉末」の少なくとも一方が配合される。高率金属ペースト層１１ａに積層方向に隣り合う金属ペースト層１３ａには、金属成分Ｍ１と金属成分Ｍ２とを含む「合金粉末」及び金属成分Ｍ１からなる金属粉末と金属成分Ｍ２からなる金属粉末とを含む「混合粉末」の少なくとも一方が配合される。以下、金属粉末、合金粉末及び混合粉末を総称して「金属粉末等」ということがある。
【００２８】
金属成分Ｍ１と金属成分Ｍ２は、これらの間で合金が形成される組み合わせであるのが好ましい。また、これらの金属成分の間で金属間化合物を形成しにくい組み合わせであるのがより好ましい。これらの金属成分が全率固溶する組み合わせであるのがさらに好ましい。
【００２９】
具体的には、本発明では、金属成分Ｍ１が周期表第１１族元素であり、金属成分Ｍ２が周期表第１０族元素であるのが好ましい。これら第１１族元素と第１０族元素との合金は全率固溶するので、任意の濃度の合金を形成でき、金属成分の安定な拡散が可能になる。また、融点がセラミックスの焼結温度よりも高く、酸化雰囲気でも焼成が可能であるからである。これらの中でもセラミックスと同時焼成が可能な銀白金合金や銀パラジウム合金であるのが好ましい。
【００３０】
特に、金属成分Ｍ１が銀であり、金属成分Ｍ２がパラジウムであるのがより好ましい。その理由は、銀を加熱したときに生じる酸化銀がセラミックスの液相を低温で形成する物質であるからである。したがって、銀を含有することでセラミック層１５の焼結が低温で進行する。また、パラジウムと銀は全率固溶系であるとともに、液相線と固相線が接近していることから容易に相互に固溶できる。このため、液相を介して銀濃度が高い多孔質金属層１１ｂから金属層１３ｂへ銀成分が拡散する際には、選択的に引きつけ合って種々の組成比で合金化することが可能となる。その結果、パラジウムに比べて融点の低い銀が、パラジウムより先に拡散し、この拡散が短時間で進行することになる（図２(b)参照）。
【００３１】
高率金属ペースト層１１ａにおける質量百分率Ｘ（（金属成分Ｍ１（質量）／金属成分総量（質量））×１００）は、セラミック部材の電気特性を安定させる点で、８５≦Ｘ≦１００の範囲にあるのが好ましい。質量百分率Ｘが８５以上であることにより金属層の比抵抗が大きくなるのを抑制することができる。
【００３２】
焼成後の焼結体（セラミック部材）において金属層中の１１族元素がセラミック層へイオンマイグレーションするのを抑制するためには、高率金属ペースト層１１ａにおける質量百分率Ｘは、８５≦Ｘ≦９９．９９９の範囲にあるのがより好ましい。セラミック部材の耐久性を向上させるという点では、９０≦Ｘ≦９９．９の範囲にあるのがさらに好ましい。また、より高い耐久性を必要とする場合には、９０．５≦Ｘ≦９９．５の範囲にあるのが特に好ましく、さらに高い耐久性を求める場合には９２≦Ｘ≦９８の範囲にあるのがよい。
【００３３】
金属ペースト層１３ａにおける質量百分率Ｘは、セラミック部材の電気特性を安定させる点で、８５≦Ｘ＜１００の範囲にあるのが好ましい。また、金属層中の１１族元素がセラミック層へイオンマイグレーションするのを抑制するためには、８５≦Ｘ≦９９．９９９の範囲にあるのがより好ましい。セラミック部材の耐久性を向上させるという点では、９０≦Ｘ≦９９．９の範囲にあるのがさらに好ましい。また、より高い耐久性を必要とする場合には、９０．５≦Ｘ≦９９．５の範囲にあるのが特に好ましく、さらに高い耐久性を求める場合には９２≦Ｘ≦９８の範囲にあるのがよい。
【００３４】
高率金属ペースト層１１ａにおける質量百分率Ｘは積層方向に隣り合う金属ペースト層１３ａよりも高く設定すればよい。これらの質量百分率差（高率金属ペースト層１１ａの質量百分率ＸＨ−金属ペースト層１３ａの質量百分率ＸＬ）は、特に限定されるものではない。
【００３５】
金属成分Ｍ１が銀であり、金属成分Ｍ２がパラジウム又は白金である場合を例に挙げると、質量百分率差は以下の範囲であるのが好ましい。金属成分Ｍ１の拡散が進行しやすくなるという点で質量百分率差は０．１以上であるのが好ましい。また、金属成分Ｍ１が金属ペースト層１３ａに過度に拡散して隣接するセラミック層同士が接合するのを抑制するという点で、質量百分率差が３０以下であるのが好ましい。したがって、質量百分率差は０．１以上３０以下であるのがよい。
【００３６】
金属成分Ｍ１の拡散速度が遅いときには、高率金属ペースト層１１ａに隣接するセラミックグリーンシート１５ａ中のセラミックスの焼結が完了した時点で、このセラミックス中に多くの金属成分Ｍ１が残留することがある。セラミックス中に金属成分Ｍ１が残留するのを抑制するには、質量百分率差を大きくして金属成分Ｍ１の拡散速度を速くすればよい。金属成分Ｍ１の拡散速度を速くするという点で、質量百分率差は１以上であるのが好ましい。
【００３７】
前述のように、高率金属ペースト層１１ａと金属ペースト層１３ａとの間に質量百分率差をつけると、これらのペースト層間の濃度勾配を小さくする方向に銀の拡散が生じる。質量百分率差がある程度大きくなると高率金属ペースト層１１ａから金属ペースト層１３ａへの銀の拡散とともに、金属ペースト層１３ａから高率金属ペースト層１１ａへのパラジウムの拡散も生じやすくなる。このような相互拡散の現象をより活発に生じさせるという点で、質量百分率差は２以上であるのが好ましい。
【００３８】
金属成分Ｍ１の拡散速度が速くなると、金属層の焼結が完了するタイミングも早くなり、セラミック層の焼結温度よりも低温で金属層が焼結することがある。焼成時に金属層から発生した液相が少なくなると、セラミックスの焼結密度が小さくなる傾向にある。したがって、金属成分Ｍ１の拡散速度を抑えてセラミックスの焼結密度を高める点では、質量百分率差が１０以下であるのがより好ましい。したがって、質量百分率差は、１以上１０以下であるのが好ましく、２以上１０以下であるのがより好ましい。
【００３９】
質量百分率差は、応力緩和機能と絶縁性とを両立させることができる点で、３以上５以下であるのが特に好ましい。質量百分率差が３以上５以下であることにより銀の拡散が適度に起こるので、焼成後に得られる第２金属層１１が、空隙を介して互いに離隔した複数の金属塊状体で構成されることになる。これらの金属塊状体は、互いに電気的に絶縁された状態でセラミック層間に点在する。したがって、このような第２金属層１１は、電極としては機能しない絶縁性に優れた層となる。しかも、複数の金属塊状体がセラミック層間に適度な大きさと適度な量で分散するので、焼成時に隣接する両側のセラミック層が接合されてしまうのを防止できる。
【００４０】
上記のように複数の金属塊状体が点在してなる第２金属層１１は、例えば積層型圧電素子として用いた場合に、駆動時の応力を緩和する機能に極めて優れている。このような第２金属層１１は素子中の他の部分よりも剛性が低くなるため、この第２金属層１１に駆動時の応力が集中しやすくなる。特に、複数の金属塊状体と圧電体との境界付近に応力が集中しやすい。この境界部分の圧電体が応力により局所的に変形することで応力が緩和されるものと推測される。
【００４１】
ここで、金属ペースト層に含まれる金属成分総量に対する金属成分Ｍ２の質量百分率をＺとする。金属成分Ｍ２が周期表第８〜１０族元素である場合、質量百分率Ｚ（（金属成分Ｍ２（質量）／金属成分総量（質量））×１００）が１５以下であることにより、金属層の比抵抗が大きくなるのを抑制できる。これにより、セラミック部材に通電した際、金属層が発熱するのを抑制することができる。その結果、温度依存性を有するセラミック層に熱が作用して電気特性を変化させるのを抑制できる。よって、センサ、燃料電池、積層型圧電素子等の特性が使用中に変動するのを抑制できる。
【００４２】
また、金属層が第１１族元素のみでは、長期間の高湿度環境下ではイオンマイグレーションが生じやすくなるので、質量百分率Ｚは、好ましくは０．００１≦Ｚ≦１５の範囲にあるのがよい。セラミック部材の耐久性を向上させるという点では、０．１≦Ｚ≦１０の範囲にあるのがより好ましい。熱伝導に優れより高い耐久性を必要とする場合には、０．５≦Ｚ≦９．５の範囲にあるのがさらに好ましく、さらに高い耐久性を求める場合には、２≦Ｚ≦８の範囲にあるのが特に好ましい。上記金属層中の金属成分Ｍ１，Ｍ２の含有量（質量）は、例えばＥＰＭＡ（Electron Probe Micro Analysis）で特定できる。
【００４３】
拡散が平衡状態になるように長時間加熱すると、パラジウムも拡散が可能となり、多孔質金属層１１と金属層１３の組成が近づいていく。このように多孔質金属層１１と金属層１３の組成が近くなるまで焼成したセラミック部材は、高温条件下で使用した場合であっても金属成分のイオンマイグレーションが抑制され、電極が安定した性能を発揮する。
【００４４】
銀はパラジウムと結合しやすい。また、銀を加熱したときに生じる酸化物（酸化銀）はＡｇの融点よりもかなり低温で形成される。この酸化物はセラミックスの成分とともに液相を形成する成分である。したがって、高率金属ペースト層１１ａに銀粉末を配合し、金属ペースト層１３ａに銀パラジウム合金粉末を配合した場合、低温での拡散がより生じやすくなり、かつ、選択的に銀を拡散移動させることができる。
【００４５】
銀は溶融するとセラミック層との濡れ性が低いので銀同士が凝集する特性を有している。したがって、拡散によって体積が減少した銀（または銀合金）はセラミック層の表面に薄膜状に広がるのではなく、銀（または銀合金）が凝集してセラミック層の表面に点在することになる。すなわち、ある程度の大きさに凝集してなる金属塊状体がセラミック層の表面（または２つのセラミック層間）に点在しやすい。これにより、空隙率の高い金属層を形成することができる。
【００４６】
高率金属ペースト層１１ａに銀とともに白金が配合されていること、金属ペースト層１３ａにパラジウムとともに白金が配合されていることが好ましい。焼成により銀は選択的にパラジウムとの合金化が進行する。同一温度ではパラジウムよりも拡散速度が遅い白金が存在することで、銀の一部は白金と合金を形成する。したがって、焼成中に積層成形体１７ａ内に大きな温度分布が生じる焼成や昇温速度の大きな焼成を行った場合であっても、銀が過度に拡散するのを抑制できる。
【００４７】
このように銀の一部と白金が合金を形成することで、金属ペースト中の全ての銀およびパラジウムが拡散して金属層が完全に消失するのを抑制できる。これにより、拡散を可能にする焼成条件の範囲を大幅に広げることができるとともに、金属層の消失を抑制できる。特に、金属ペースト層１１ａ及び金属ペースト層１３ａの両方に白金を配合することが好ましい。
【００４８】
金属成分Ｍ１が銀（Ａｇ）で、金属成分Ｍ２がパラジウム（Ｐｄ）である場合を例に挙げてより具体的に説明すると、次のようになる。高率金属ペースト層１１ａには、Ａｇ−Ｐｄ合金、Ａｇ−Ｐｔ合金などのＡｇを含む「合金粉末」及びＡｇからなる「金属粉末」の少なくとも一方が配合される。金属ペースト層１３ａには、Ａｇ−Ｐｄ合金などのＡｇとＰｄとを含む「合金粉末」及びＡｇ粉末とＰｄ粉末とを含む「混合粉末」の少なくとも一方が配合される。
【００４９】
Ｐｄ粉末は、Ａｇ−Ｐｄ合金中のＰｄと比較して低温で酸化されやすい傾向にある。このため、金属ペーストの原料としてＡｇ−Ｐｄ合金を用いた場合と比較して、Ｐｄ粉末を用いると焼成中の酸化に起因して金属層の体積増加が見られることがある。したがって、金属成分Ｍ２がパラジウム（Ｐｄ）である場合には、金属ペーストの原料としてＡｇ−Ｐｄ合金を用いるのが好ましい。特に、Ａｇ粉末とＡｇ−Ｐｄ合金粉末とを混合した粉末であれば、Ａｇの融点が低いことから、Ａｇが先に拡散を開始して、Ａｇ−Ｐｄ合金のＡｇ濃度を増加させて拡散を誘発するため、速く安定した拡散を実現することができる。
【００５０】
焼成前のセラミックグリーンシート１５ａはセラミックスの原料粉末の粒子間にバインダーが充填された状態であるが、図２(b)に示す焼結途中の段階では、加熱されることで
バインダーが揮発してセラミックスの粒子間に微細な隙間が生じる。焼成温度がさらに上昇すると、セラミック粒子同士が焼結を開始し、印刷された金属ペースト層に含まれる金属粉末等も焼結を開始する。
【００５１】
その後、セラミック粒子間や金属粒子間に液相が形成され、粒子間の拡散速度が増加し、焼結が進行する。このとき、セラミック粒子間に微細な隙間があることと、金属粒子間やセラミック粒子間に液相が存在することで、焼結途中の多孔質金属層１１ｂと金属層１３ｂの間でセラミック層１５ｂを通じて金属成分の相互拡散が可能な状態となる。
【００５２】
本実施形態では、多孔質金属層１１ｂの質量百分率Ｘが金属層１３ｂの質量百分率よりも高くなるように調製されている。このように金属層間で同一金属の質量百分率に差があることで、銀の質量百分率差に応じて、多孔質金属層１１ｂの銀が焼結途中のセラミック層１５ｂを通過して金属層１３ｂに拡散移動するものと推測される。
【００５３】
その後、焼成温度がさらに上昇すると、セラミック粒子間の隙間が減少又は消滅するので、図２(c)に示すようにセラミック層１５を介した銀の拡散移動が終了する。そして、
セラミック粒子の焼結が完了し、多孔質金属層１１及び金属層１３の焼結も完了する。
【００５４】
以上のようにして多孔質金属層１１は金属層１３へ銀が拡散移動して体積が減少したことに加え、焼結途中の液相状態のときの流動性が高いことで銀又は銀パラジウム合金が凝
集する。これにより、多孔質金属層１１は、セラミック層１５の表面に金属成分が一様に被覆されたものではなく、内部に複数の独立気泡を有する多孔質なもの、又は後述する図１２及びその説明箇所のような、空隙を介して互いに離隔した複数の金属塊状体により構成されたものとなる。
【００５５】
一方、金属層１３は、多孔質金属層１１から銀が拡散移動してくるので、比較的緻密な金属層となる。なお、焼結中に液相が形成されやすいように、セラミックグリーンシート１５ａや金属ペースト中に焼結助剤を添加することが好ましい。
【００５６】
多孔質金属層１１及び金属層１３には、金属成分Ｍ１が含まれている。一つの金属層に含まれる金属成分総量に対する金属成分Ｍ１の質量百分率をＹとするとき、多孔質金属層１１は、積層方向に隣り合う金属層１３よりも質量百分率Ｙが高く設定されているのが好ましい。
【００５７】
セラミック部材を高温に晒されるような環境に設置して使用した場合、金属層間に組成の濃淡があるとマイグレーションが進行する場合がある。多孔質金属層１１の質量百分率Ｙが金属層１３よりも高いときには、金属層１３から多孔質金属層１１に向かって金属成分Ｍ１が移動してくるのを抑制できる。したがって、多孔質金属層１１の高い空隙率が維持される。これにより、高い空隙率により発現するセンサ機能や応力緩和機能が維持されて、耐久性の高いセラミック部材とすることができる。
【００５８】
図３は側面に外部電極１９が形成されたセラミック部材を示す断面図である。この外部電極は例えば次のようにして形成すればよい。金属粉末にバインダー、可塑剤等を添加混合して金属ペーストを作製し、この金属ペーストを所定の部位に印刷し乾燥させた後、焼成する。このとき、セラミック部材に金属ペーストをそのまま印刷してもよいが、研磨等の加工を行って印刷面を平坦化してから印刷を行うのが好ましい。なお、他の部位については、図１と同じ符号を付して説明を省略する。
【００５９】
本実施形態において「空隙が多い」とは、金属層の断面において空隙が占める総面積が大きいことをいう。多孔質金属層１１とこれに隣り合う金属層１３の空隙の多さを比較するには、次のようにすればよい。走査型電子顕微鏡（ＳＥＭ）、金属顕微鏡、光学顕微鏡などを用いて多孔質金属層１１の断面及び金属層１３の断面（積層方向に平行な断面又は積層方向に垂直な断面）を観察して断面画像を得、この断面画像を評価すればよい。この断面画像において、多孔質金属層１１と金属層１３の空隙の多さに明らかな差が認められる場合には、目視で比較すればよい。また、多孔質金属層１１と金属層１３の空隙の多さを目視で判別することができない場合には、以下に示す方法により空隙率をそれぞれ測定して比較すればよい。
【００６０】
セラミック部材の金属層の空隙率は、例えば以下のようにして測定することができる。すなわち、まず、空隙率を測定したい金属層の断面（積層方向に平行な断面又は積層方向に垂直な断面）が露出するまで、公知の研磨装置を用いてセラミック部材を積層方向に研磨する。具体的には、例えば研磨装置としてケメット・ジャパン(株)社製卓上研磨機ＫＥＭＥＴ−Ｖ−３００を用いてダイヤモンドペーストで研磨することができる。
【００６１】
この研磨処理により露出した断面を、例えば走査型電子顕微鏡（ＳＥＭ）、金属顕微鏡、光学顕微鏡などにより観察して断面画像を得、この断面画像を画像処理することによって空隙率を測定できる。ＳＥＭ等の観察における拡大倍率は１０００倍〜１００００倍程度に設定するのがよい。
【００６２】
なお、金属層の断面を観察する際には、これらの金属層の厚みの約１／２の位置まで研
磨し、これにより露出した断面を観察するのが好ましい。ただし、金属層の厚みが薄く、かつ、厚みのばらつきが比較的大きな場合には、研磨処理により金属層の断面全体を露出させることができないことがある。このような場合には、金属層の一部が露出するまで研磨処理した時点で、その露出部分を観察して断面画像を得た後、さらに研磨を進めて観察済み以外の他の部分を観察するという操作を複数回繰り返してもよい。このようにして複数回の操作で得た観察画像を足し合わせて金属層の断面全体が観察できればよい。
【００６３】
画像処理の具体例を挙げると次のようになる。例えば光学顕微鏡にて撮影した断面画像に対して、空隙部分を黒色に塗りつぶし、空隙以外の部分を白色に塗りつぶし、黒色部分の比率、即ち、（黒色部分の面積）／（黒色部分の面積＋白色部分の面積）を求め、比率で表すことにより空隙率を算出することができる。
【００６４】
また、撮影した断面画像データをコンピューターにとりこみ、画像処理ソフトウェアにて空隙率を測定できる。なお、断面画像がカラーである場合は、グレースケールに変換して黒色部分と白色部分に分けるとよい。このとき、黒色部分と白色部分に２階調化するための境界の敷居値を設定する必要がある場合には、画像処理ソフトウェアや目視により境界の敷居値を設定して２値化すればよい。
【００６５】
図４は、本発明の他の実施形態にかかるセラミック部材２７を示す断面図である。図４に示すように、このセラミック部材２７は、金属層２１，２３がセラミック層２５を介してそれぞれ積層されたものである。
【００６６】
金属層２１は、積層方向に隣り合う両側の金属層２３，２３よりも空隙率が高い。以下、金属層２１のことを多孔質金属層２１ということがある。金属層２１，２３には、金属成分Ｍ１が含まれている。ここで、金属層に含まれる金属成分総量に対する金属成分Ｍ１の質量百分率をＹとする。このとき、金属層２１は、積層方向に隣り合う両側の金属層２３，２３よりも質量百分率Ｙが高いことが好ましい。
【００６７】
このセラミック部材２７は、金属成分Ｍ１を含む金属層２３（第１金属層２３）と、金属層２３より空隙が多い多孔質金属層２１（第２金属層２１）と、これらの金属層に挟まれたセラミック層２５とからなる２つの３層構造を含んでいる。また、このセラミック部材２７は、多孔質金属層２１（第２金属層２１）を共有する２つの３層構造からなる５層構造を備えている。
【００６８】
このような多孔質金属層２１を備えたセラミック部材２７を作製するための本発明の製造方法は以下の通りである。図５(a)〜(c)は本実施形態にかかるセラミック部材を作製するための製造方法を示す概念図である。この製造方法には、第１金属ペースト層２３ａと第２金属ペースト層２１ａがセラミックグリーンシート２５ａを介して積層された積層成形体２７ａを作製する工程と、この積層成形体２７ａを焼成する工程とが含まれている。
【００６９】
セラミックグリーンシート及び金属ペーストの作製方法は上記と同様である。まず、セラミックグリーンシート２５ａを複数枚作製し、各グリーンシート２５ａの一方の主面に第１金属ペースト層２３ａ又は第２金属ペースト層２１ａをスクリーン印刷等の方法により印刷し、第２金属ペースト層２１ａの積層方向両側に第１金属ペースト層２３ａが配置されるように各グリーンシートを積層することによって積層成形体２７ａが得られる（図５(ａ)）。
【００７０】
第１金属ペースト層２３ａ及び第２金属ペースト層２１ａには主成分として金属成分Ｍ１が含まれている。第２金属ペースト層２１ａは、積層方向に隣り合う両側の第１金属ペースト層２３ａ，２３ａよりも質量百分率Ｘが高くなるように調製されている。以下、第
２金属ペースト層２１ａのことを高率金属ペースト層２１ａという。
【００７１】
本実施形態が上記した基本構造と異なるのは高率金属ペースト層２１ａの積層方向両側に金属ペースト層２３ａが配置されている点である。このように両側に金属ペースト層２３ａが配置されている場合には、積層成形体２７ａを焼成することによって高率金属ペースト層２１ａの金属成分Ｍ１が両側の金属ペースト層２３ａに拡散することになる。
【００７２】
図５(a)に示す積層成形体２７ａは、上述したのと同様に、図５(b)に示す焼結途中の段階を経て、図５(c)に示すセラミック部材２７となる。金属層２３，２３は、多孔質金属
層２１から金属成分が拡散移動してくるので、比較的緻密な金属層となっている。
【００７３】
図６は、本発明のさらに他の実施形態にかかるセラミック部材を示す断面図である。図６に示すように、このセラミック部材３７は、多孔質金属層２１及び金属層２３がセラミック層２５を介してそれぞれ積層されたものである。このセラミック部材３７では、多孔質金属層２１が積層方向に複数配設されている。これらの多孔質金属層２１は金属層２３を複数層挟んでそれぞれ配設されている。これらの多孔質金属層２１は積層方向に規則的に（所定の規則に従って）配設されている。具体的には、多孔質金属層２１は所定の層数の金属層２３を介して配置されている。
【００７４】
このように複数の多孔質金属層２１を備えたセラミック部材３７を作製するための本発明の製造方法は以下の通りである。すなわち、上記した方法と同様にしてセラミックグリーンシート２５ａ、金属ペースト層２３ａ及び高率金属ペースト層２１ａをそれぞれ作製し、セラミックグリーンシート２５ａの主面に金属ペースト層２３ａ又は高率金属ペースト層２１ａを印刷する。
【００７５】
ついで、各高率金属ペースト層２１ａが金属ペースト層２３ａを複数層挟んでそれぞれ配設され、かつ、各高率金属ペースト層２１ａが積層方向に規則的に配設されるように各グリーンシート２５ａを積層して積層成形体を作製する。ついで、この積層成形体を焼成することによりセラミック部材３７が得られる。
【００７６】
焼成条件を調整して高率金属ペースト層２１ａから金属ペースト層２３ａに拡散する金属成分Ｍ１の量を調節することで、図７に示すような特徴を有するセラミック部材３７を作製することができる。図７に示す特徴を有するセラミック部材３７では、質量百分率Ｙが、多孔質金属層２１にピークを有し、この多孔質金属層２１から積層方向両側の少なくとも２層以上の金属層２３にわたって漸次減少している。質量百分率Ｙが図７に示すような特徴を示すのは、以下の理由からである。
【００７７】
すなわち、多孔質金属層２１ｂの質量百分率Ｘは、前述の通り金属層２３ｂの質量百分率よりも高くなるように調製されている。このように金属層間で同一金属の質量百分率に差があることで、金属成分の質量百分率差に応じて、多孔質金属層２１ｂの金属成分が焼結途中のセラミック層２５ｂを通過して金属層２３ｂに拡散移動する。この金属層２３ｂは、該金属層２３ｂの隣りにある金属層２３ｂよりも金属成分Ｍ１の質量百分率Ｙが高い状態にあるので、これらの金属層２３ｂ，２３ｂ間にも濃度勾配が生まれる。
【００７８】
したがって、この濃度勾配を駆動力にして金属層２３ｂから金属層２３ｂへの金属成分の拡散移動が生じることになる。このような拡散移動は、多孔質金属層２１ｂから積層方向両側の２層以上の金属層２３ｂにわたって順次生じていく。これにより、質量百分率Ｙが、多孔質金属層２１にピークを有し、この多孔質金属層２１から積層方向両側の少なくとも２層以上の金属層２３にわたって漸次減少した構造を有するセラミック部材３７を得ることができる。焼成時間を長くすると、各金属層の質量百分率Ｙの差が小さくなり、最
終的にはほぼ同じ値に近づいていく。
【００７９】
このような構造を有しているセラミック部材３７は、金属成分濃度が急激に変化することなく漸次減少しているので、耐熱衝撃性が強いという利点がある。これは、セラミックスよりも金属の方が熱伝導特性に優れていることと、金属組成により熱伝導特性が変化するということに起因している。すなわち、金属成分濃度が急激に変化することなく漸次減少していることで、セラミック部材内の熱伝導特性の変化を抑制することができる。
【００８０】
図８は、本発明のさらに他の実施形態にかかるセラミック部材を示す断面図である。図８に示すように、このセラミック部材２８は、金属層２２，２４がセラミック層２６を介してそれぞれ積層されたものである。金属層２２，２４には、金属成分Ｍ１が含まれている。金属層２２を両側から挟んで隣り合う金属層２４は、金属層２２よりも質量百分率Ｙが低くかつ空隙率が高い。以下、金属層２４のことを多孔質金属層２４という。
【００８１】
このセラミック部材２８は、金属成分Ｍ１を含む金属層２２（第１金属層２２）と、金属層２２より空隙が多い多孔質金属層２４（第２金属層２４）と、これらの金属層に挟まれたセラミック層２６とからなる２つの３層構造を含んでいる。また、このセラミック部材２８は、金属層２２（第１金属層２２）を共有する２つの３層構造からなる５層構造を備えている。
【００８２】
このような多孔質金属層２４を備えたセラミック部材２８を作製するための本発明の製造方法は以下の通りである。図９(a)〜(c)は、図８に示す実施形態にかかるセラミック部材を作製するための製造方法を示す概念図である。この製造方法には、金属ペースト層２２ａ，２４ａがセラミックグリーンシート２６ａを介して積層された積層成形体２８ａを作製する工程と、この積層成形体２８ａを焼成する工程とが含まれている。
【００８３】
セラミックグリーンシート及び金属ペーストの作製方法は上記と同様である。まず、セラミックグリーンシート２６ａを複数枚作製し、各グリーンシート２６ａの一方の主面に金属ペースト層２２ａ又は２４ａをスクリーン印刷等の方法により印刷し、金属ペースト層２２ａの積層方向両側に金属ペースト層２４ａが配置されるように、各グリーンシートを積層することにより積層成形体２８ａが得られる（図９(a)）。
【００８４】
金属ペースト層２２ａ及び金属ペースト層２４ａには主成分として金属成分Ｍ１が含まれている。金属ペースト層２２ａは、積層方向に隣り合う両側の金属ペースト層２４ａ，２４ａよりも質量百分率Ｘが低くなるように調製されている。以下、金属ペースト層２２ａのことを低率金属ペースト層２２ａという。
【００８５】
本実施形態が上記した基本構造と異なるのは低率金属ペースト層２２ａの両側に金属ペースト層２４ａが配置されている点である。このように両側に金属ペースト層２４ａが配置されている場合には、積層成形体２８ａを焼成することによって両側の金属ペースト層２４ａの金属成分Ｍ１が低率金属ペースト層２２ａに拡散する。
【００８６】
本実施形態では、多孔質金属層２４ｂに挟まれる金属層２２ｂの質量百分率Ｘが金属層２４ｂ，２４ｂの質量百分率よりも低くなるように調製されている。このように金属層間で同一金属の質量百分率に差があることで、金属成分の質量百分率差に応じて、両側の多孔質金属層２４ｂの金属成分が焼結途中のセラミック層２６ｂを通過して金属層２２ｂの両側から拡散移動する（図９(b)）。これにより、図９(c)に示すようなセラミック部材２８が得られる（図９(c)）。金属層２２は、多孔質金属層２４から金属成分が拡散移動し
てくるので、比較的緻密な金属層となる。
【００８７】
低率金属ペースト層２２ａにおける質量百分率Ｘは積層方向に両側に隣り合う金属ペースト層２４ａよりも低く設定すればよい。これらの質量百分率差（金属ペースト層２４ａの質量百分率ＸＨ−低率金属ペースト層２２ａの質量百分率ＸＬ）は、特に限定されるものではない。
【００８８】
金属成分Ｍ１が銀であり、金属成分Ｍ２がパラジウム又は白金である場合を例に挙げると、質量百分率差は以下の範囲であるのが好ましい。金属成分Ｍ１の拡散が進行しやすくなるという点で質量百分率差は０．１以上であるのが好ましい。また、金属成分Ｍ１が低率金属ペースト層２２ａに過度に拡散して隣接するセラミック層同士が接合するのを抑制するという点で、質量百分率差が３０以下であるのが好ましい。したがって、質量百分率差は０．１以上３０以下であるのがよい。
【００８９】
上記したように金属成分Ｍ１の拡散速度を速くするという点で、質量百分率差は１以上であるのが好ましい。また、上記したような相互拡散の現象をより活発に生じさせるという点で、質量百分率差は２以上であるのが好ましい。
【００９０】
本実施形態の場合、低率金属ペースト層２２ａに対して積層方向両側に位置する金属ペースト層２４ａから低率金属ペースト層２２ａへ銀が拡散してくる。この形態の場合において、金属成分Ｍ１の拡散速度を抑えてセラミックスの焼結密度を高める点では、質量百分率差が２５以下であるのがより好ましい。
【００９１】
また、質量百分率Ｘにより拡散開始温度が変動することから、焼成炉の昇温加熱中にセラミック部材の温度分布が不均一になった場合でも、２層の金属ペースト層２４ａから低率金属ペースト層２２ａへの金属成分Ｍ１の拡散開始のタイミングを安定させるためには、質量百分率差は１０以上であるのがよい。したがって、質量百分率差は、１０以上２５以下であるのがさらに好ましい。
【００９２】
図１０は、本発明のさらに他の実施形態にかかるセラミック部材１２７を示す断面図である。図１０に示すように、このセラミック部材１２７は、金属層１２１，１２３がセラミック層１２５を介してそれぞれ積層されたものである。
【００９３】
金属層１２１，１２３には、金属成分Ｍ１が含まれている。金属層１２１は、この金属層１２１の一部に他の領域１２２よりも空隙が多い一部の領域１２４を備えている。一部の領域１２４は、他の領域１２２及び金属層１２３よりも質量百分率Ｙが高くかつ空隙率が高いことが好ましい。以下、一部の領域１２４のことを多孔質領域１２４という。
【００９４】
このような金属層１２１中に多孔質領域１２４を備えたセラミック部材１２７を作製するための本発明の製造方法は以下の通りである。図１１(a)〜(c)は本実施形態にかかるセラミック部材を作製するための製造方法を示す概念図である。
【００９５】
この製造方法には、金属ペースト層１２１ａ，１２３ａがセラミックグリーンシート１２５ａを介して積層された積層成形体１２７ａを作製する工程と、この積層成形体１２７ａを焼成する工程とが含まれている。
【００９６】
セラミックグリーンシート及び金属ペーストの作製方法は上記と同様である。まず、セラミックグリーンシート１２５ａを複数枚作製し、各グリーンシート１２５ａの一方の主面に金属ペースト層１２１ａ又は１２３ａをスクリーン印刷等の方法により印刷し、金属ペースト層１２１ａの積層方向両側に金属ペースト層１２３ａが配置されるように、各グリーンシートを積層することにより積層成形体１２７ａが得られる（図１１(a)）。この
とき、金属ペースト層１２１ａは、他の領域１２２用の金属ペースト層１２２ａと一部の
領域１２４用の金属ペースト層１２４ａとからなる。
【００９７】
金属ペースト層１２１ａ（１２２ａ，１２４ａ）及び金属ペースト層１２３ａには主成分として金属成分Ｍ１が含まれている。金属ペースト層１２４ａは、金属ペースト層１２２ａよりも質量百分率Ｘが高くなり、かつ、積層方向に隣り合う両側の金属ペースト層１２３ａ，１２３ａよりも質量百分率Ｘが高くなるように調製されている。以下、金属ペースト層１２４ａのことを高率金属ペースト層１２１ａという。
【００９８】
高率金属ペースト層１２４ａの両側に金属ペースト層１２３ａが配置されている場合には、積層成形体１２７ａを焼成することによって高率金属ペースト層１２４ａの金属成分Ｍ１が同一面内での拡散よりも優先的に両側の金属ペースト層１２３ａに拡散することになる。
【００９９】
図１１(a)に示す積層成形体１２７ａは、上述したのと同様に、図１１(b)に示す焼結途中の段階を経て、図１１(c)に示すセラミック部材１２７となる。このようにして、同一
層内に空隙率の異なる領域（多孔質領域１２４および他の領域１２２）を形成することができる。
【０１００】
図１２は、本発明のさらに他の実施形態にかかるセラミック部材を示す断面図である。図１２に示すように、このセラミック部材２７′では、多孔質金属層２９が、この多孔質金属層２９に対して積層方向に隣接するセラミック層２５，２５間に点在した複数の金属塊状体（部分金属層）２９ａ，２９ａ，・・・により構成され、これらの金属塊状体２９ａは互いに離隔して配置されている。
【０１０１】
複数の金属塊状体２９ａは、空隙２９ｂを介して互いに電気的に絶縁された状態にある。すなわち、多孔質金属層２９は、この多孔質金属層２９を平面視したときに、セラミック層２５上に複数の金属塊状体２９ａが点在したような形態である。このように金属塊状体２９ａが空隙を介して配置されていることで、この多孔質金属層２９は優れた応力緩和層として機能するとともに、優れた絶縁性をも有している。
【０１０２】
上記のようなセラミック部材は、例えば、セラミック層にＺｎＯ、ＳｎＯ２、ＴｉＯ２、ＺｒＯ２などのガスセンサに採用されるセラミック材料を用いて、金属層及び多孔質金属層に通電してセラミック層の電気抵抗を計測することでガスセンサとして用いることができる。また、セラミック層にＺｒＯ２に代表される固体電解質材料のセラミック材料を用いて、所定の雰囲気にさらして金属層及び多孔質金属層から起電力を得ることで燃料電池として用いることができる。さらに、セラミック層に、ＢａＴｉＯ３やチタン酸ジルコン酸鉛（ＰＺＴ）、ＺｎＯなどの圧電材料を用いて、金属層及び多孔質金属層に通電して駆動させるか、逆に起電力を得ることができる圧電素子として用いることができる。
【０１０３】
本発明のセラミック部材における多孔質金属層の空隙率は、用途に応じて適宜設定すればよく、特に限定されるものではない。空隙率は、質量百分率Ｘ、焼成時間、焼成温度等を適宜調整することによって変化させることができる。
【０１０４】
＜ガスセンサ素子＞
図１に示したセラミック部材１７はガスセンサ素子として用いることができる。このセラミック部材１７をガスセンサ素子に適用する場合、セラミック層１５を構成する材料として、例えばＺｎＯ、ＳｎＯ２、ＴｉＯ２に代表される酸化物半導体特性を示すセラミック材料を用いることができる。上記のような酸化物半導体セラミック材料を用いて、金属層１３及び多孔質金属層１１に通電してセラミック層１５の電気抵抗を計測するとガスセンサとして機能する。
【０１０５】
また、セラミック層１５を構成する材料として、ＺｒＯ２に代表される固体電解質を用いることもできる。セラミック層１５を挟んで異なる酸素濃度を有する気体が接すると、酸素濃度の差、すなわち酸素濃淡の差に起因してセラミック層１５中の酸素イオンと自由電子の移動が生じる。
【０１０６】
高温雰囲気下で使用する場合、従来は電極成分が拡散して移動する問題があったが、金属層１３と、空隙率が高い金属層１１とは、金属成分Ｍ１を主成分としているので、イオン化傾向の差や電気陰性度の差も小さく抑えることができる。このため、電池として機能させた際に金属イオンが移動したり、金属が拡散するのを極力抑えることができるので、安定に使用できる耐久性の高い素子とすることができる。
【０１０７】
セラミック層１５に常に大気と接するようにして、セラミック層１５を挟んで反対側の面に測定したいガスを接するようにすると、酸素センサとして機能する。このとき、空隙率が高い多孔質金属層１１に検知したいガスが接するようにして、金属層１３に参照ガスとして大気が接するようにすればよい。
【０１０８】
図１３は、優れた特性を有する本発明の他の実施形態にかかるガスセンサ素子を示す断面図である。このガスセンサ素子４１は、セラミック層４３にＺｒＯ２に代表される固体電解質を用いている。空隙率の高い金属層４５に検知したいガスが接するようにして、空隙率が高い多孔質金属層４７には大気が接するようにする。金属層４５に接するガスが金属層４７に接することがないように、外部電極４９とセラミック層５１で多孔質金属層４７を周囲から封じる。これにより、固体電解質であるセラミック層４３の両側の主面に酸素濃度の異なる気体が接するようにすることができる。
【０１０９】
比較的緻密な金属層５３を外部電極４９に接続することで、検知した信号を緻密な電極（金属層５３）を通じて高速で伝達することができる。すなわち、外部電極４９は参照ガスである大気を導くガイドとしても機能し、さらに、信号を高速伝送させる機能をも有している。
【０１１０】
セラミック層５１とセラミック層５５との間に金属層５３を埋設させることで、たとえガスセンサ素子が高温雰囲気に晒されたとしても、金属層５３の酸化が抑制されるので、耐久性の高い素子とすることができる。
【０１１１】
セラミック層５１，５５を、耐熱特性があり熱伝導性能の高いアルミナセラミック材料で構成すると、ガスセンサ素子を加熱して用いる際に急速加熱が可能で、立ち上がり速度の速い酸素センサとすることができる。
【０１１２】
さらに、セラミック層４３，５１，５５をＺｒＯ２に代表される固体電解質で構成することで、焼成時のセラミックスの収縮をほぼ同一にすることができるので、焼成が容易になり、焼成後の熱膨張の差から生じる応力の発生が低減される。これにより、耐久性の高い素子とすることができる。
【０１１３】
図１４は、ガスセンサ素子の他の実施形態を示す断面図である。このようにセラミック層５５に発熱体５７が内蔵されたヒータ一体型酸素センサとすることもできる。
【０１１４】
次に、図１３に示すガスセンサ素子の製造方法について説明する。まず、ＣａやＹを添加したＺｒＯ２セラミック（安定化ジルコニア）の粉末を上記バインダーおよび上記可塑剤と混合してスラリーを作製する。ついで、上述と同様にしてスラリーをセラミックグリーンシートに成形する。
【０１１５】
次に、金属層５３を形成するための金属ペーストを作製する。この金属ペーストは、主に銀パラジウムからなる金属粉末にバインダー、可塑剤等を添加混合して得られる。この金属ペーストを上記グリーンシートの片面にスクリーン印刷等によって印刷する。
【０１１６】
ついで、空隙率の高い多孔質金属層４７を形成するための金属ペースト（高率金属ペースト）を作製する。この金属ペーストは、銀を主成分とする金属粉末にバインダー、可塑剤等を添加混合して得られる。この金属ペーストをグリーンシートにスクリーン印刷等によって印刷する。
【０１１７】
そして、これらの金属ペースト層が形成されたグリーンシートを積層し、高率金属ペーストの上にさらにもう一枚のグリーンシートを積層し乾燥することで積層成形体を得る。金属ペースト層の厚みは１〜４０μｍ程度であるのがよい。
【０１１８】
次に、積層成形体を所定の温度で脱バインダー処理した後、８００〜１０００℃で焼成する。これにより、銀濃度の高い金属層４７から金属層５３へ銀が拡散して、空隙率の高い金属層４７が形成され、比較的緻密な金属層５３が形成される。
【０１１９】
次に、主に白金からなる金属粉末にバインダー、可塑剤等を添加混合して金属ペーストを作製する。これを上記焼結体に金属層４５となる箇所にスクリーン印刷等によって印刷して８００〜１０００℃で焼成すると、セラミックス層を緻密に焼結することはできるが、セラミックスよりも液相点が高温である白金は緻密な焼結体とはならず、空隙率の高い金属層４５が形成される。さらに高い空隙率を得るためには、平均粒径１μｍ白金粉末に平均粒径５μｍのアクリルビーズを同量程度添加した金属ペーストを用いれば、さらにポーラスな電極を作製できる。
【０１２０】
次に、焼結体を所望の寸法に加工した後、外部電極４９を形成する。外部電極４９は、主に銀からなる金属粉末にバインダー、可塑剤、ガラス粉末等を添加混合して金属ペーストを作製し、この金属ペーストを上記焼結体の側面にスクリーン印刷等によって印刷して６００〜８００℃で焼成することにより形成できる。
【０１２１】
なお、銀濃度の高い金属ペースト層から銀濃度の低い金属ペースト層へ銀が拡散して空隙率の高い金属層４７が形成され、比較的緻密な金属層５３が形成される工程以外は、上記工程以外の従来周知の他の方法であってもよい。
【０１２２】
また、図１４に示すガスセンサ素子を作製するには、上記の工程に加えて、セラミック層５５を形成するセラミックグリーンシート中に、主に白金からなる金属粉末にバインダー、可塑剤、ガラス粉末等を添加混合して作製した金属ペーストを発熱体パターン形状に印刷する工程を設ければよい。
【０１２３】
また、図１５，１６は、本発明の他の実施形態にかかるガスセンサ素子を示す断面図である。これらのガスセンサ素子には、ガス導入孔がそれぞれ設けられている。
【０１２４】
多孔質金属層（空隙率の高い金属層）の空隙率は、ガス供給が安定して行われ、金属層自体の耐久性を兼ね備える点で３０〜９０％であるのが好ましい。また、空気層のクッション効果で、電極とセラミックスとの間の熱膨張率の差から生じる応力を緩和できる点で５０〜９０％であるのがより好ましい。さらには、供給されるガスが乱流となって攪拌され、かつ、空隙のなかでも金属やセラミックスとの境界部分に層流を形成するとガス検知機能を向上させる点から、乱流が流れる部分と層流の部分とを併せ持つ空間が生まれる７０〜９０％であるのがさらに好ましい。
【０１２５】
また、多孔質金属層以外の金属層の空隙率は、緻密であるほど電気伝導度が高くなり、高速で信号が伝達可能となるので０．１〜４０％であるのが好ましい。また、金属がセラミックスより熱伝導性が高いので、金属層が緻密であるとセンサ起動時にも金属層が熱をセラミックスに伝えて、立ち上がり速度の速いセンサとすることができる。この点で空隙率は０．１〜２０％であるのがより好ましい。
【０１２６】
＜燃料電池素子＞
図１７は、本発明の一実施形態にかかる燃料電池素子を示す断面図である。前述のように固体電解質に酸素濃度の異なる気体を接触させることで発生した起電力を集めて燃料電池とすることができる。大電流を得るためには、いかに少ない体積で多くの燃料電池素子を格納して結合し、効率良く起電力を集積するかが重要になる。
【０１２７】
図１７に示すように、この燃料電池素子６１では、酸素が流れる層（いわゆる空気極）に空隙率の高い電極層６３を用い、酸素濃度が極めて低い層（いわゆる燃料極）にも空隙率の高い電極層６５を用いている。その間のセラミック層６７にはＺｒＯ２に代表される固体電解質をはさみこむ。これで燃料電池の基本部分は形成できる。
【０１２８】
外部電極６９とセラミック層６７，７１とで空気極となる電極層６３を周囲から封じることができるので、空隙率の高い電極６３中に酸素を大量に流すことができる。また、外部電極６９を介して緻密な電極層７３が空隙率の高い電極層６３と接続しているので、起電力を効率良く伝送することができる。
【０１２９】
外部電極６９とセラミック層６７，７５とで燃料極となる電極層６５を周囲から封じることができるので、空隙率の高い電極層６５中を酸素濃度が極めて少ないガス（例えば天然ガス）を大量に流すことができる。さらに、外部電極６９を介して緻密な電極７７が空隙率の高い電極６５と接続しているので、起電力を効率良く伝送することができる。
【０１３０】
燃料電池は、加熱して使用することで、発電効率が向上する。その際、高温雰囲気化で使用していると、従来は電極成分が拡散して移動する問題があったが、金属層７３，７７と、空隙率が高い金属層６３，６５とは、金属成分Ｍ１を主成分としているので、イオン化傾向の差や電気陰性度の差も小さく抑えることができる。
【０１３１】
このため、電池として機能させた際に金属イオンが移動したり、金属が拡散するのを抑制できるので、安定した耐久性を有する素子となる。さらに、図１８に示すように燃料電池素子を積層して、同極の外部電極同士を接続することで、小型高密度の燃料電池素子を作製することもできる。
【０１３２】
次に、図１７に示す燃料電池素子の製造方法について説明する。まず、ＣａやＹを添加したＺｒＯ２セラミック（安定化ジルコニア）の粉末と、上記バインダーと、上記可塑剤とを混合してスラリーを作製する。ついで、上述と同様にしてセラミック層６７，７１，７５，７９，８１用のセラミックグリーンシートを作製する。
【０１３３】
ついで、金属層７３，７７用の金属ペーストを作製する。この金属ペーストは、主に銀パラジウムからなる金属粉末にバインダー、可塑剤等を添加混合して得る。この金属ペーストを上記グリーンシートの片面にスクリーン印刷等によって印刷する。
【０１３４】
ついで、空隙率の高い金属層６３，６５用の金属ペーストを作製する。この金属ペーストは、銀を主成分とする金属粉末にバインダー、可塑剤等を添加混合して得る。この金属ペーストを上記グリーンシートの片面にスクリーン印刷等によって印刷する。
【０１３５】
次に、各金属ペーストが印刷されたグリーンシートを図１７に示す構造となるように積層して乾燥することで、焼成前の積層成型体を得る。金属ペースト層の厚みは、スクリーン印刷であれば１〜４０μｍ程度にすることができる。
【０１３６】
ついで、積層成形体を所定の温度で脱バインダー処理した後、８００〜１０００℃で焼成する。すると、銀濃度の高い金属層から合金層へ銀が拡散して、空隙率の高い金属層６３，６５が形成され、比較的緻密な金属層７３，７７が形成される。
【０１３７】
次に、焼結体を所望の寸法に加工した上で外部電極６９を形成する。外部電極６９は、主に銀からなる金属粉末にバインダー、可塑剤、ガラス粉末等を添加混合して金属ペーストを作製し、この金属ペーストを上記焼結体の側面にスクリーン印刷等によって印刷して６００〜８００℃で焼成することにより形成できる。
【０１３８】
なお、銀濃度の高い金属ペースト層から銀濃度の低い金属ペースト層へ銀が拡散して空隙率の高い金属層４７が形成され、比較的緻密な金属層５３が形成される工程以外は、上記工程以外の従来周知の他の方法であってもよい。図１８に示す形態の場合、さらに、上記の工程のうち必要な工程をさらに追加すればよい。
【０１３９】
多孔質金属層の空隙率は、ガス供給が安定して行われ、金属層自体の耐久性を兼ね備える点で３０〜９０％であるのが好ましい。また、空気層のクッション効果で、電極とセラミックスとの間の熱膨張率の差から生じる応力を緩和できる点で５０〜９０％であるのがより好ましい。
【０１４０】
さらには、供給されるガスが乱流となって攪拌され、かつ、空隙のなかでも金属やセラミックスとの境界部分に層流を形成すると固体電解質が酸素濃度を検知する精度を向上させる点から、乱流が流れる部分と層流の部分とを併せ持つ空間が生まれる７０〜９０％であるのがさらに好ましい。
【０１４１】
また、多孔質金属層以外の金属層の空隙率は、緻密であるほど電気伝導度が高くなり、高速で信号が伝達可能となるので０．１〜４０％であるのが好ましい。また、金属がセラミックスより熱伝導性が高いので、金属層が緻密であると燃料電池起動時にも金属層が熱をセラミックスに伝えて、立ち上がり速度の速い燃料電池素子とすることができる。この点で空隙率は０．１〜２０％であるのがより好ましい。
【０１４２】
＜積層型圧電素子＞
図１９は、本発明の一実施形態にかかる積層型圧電素子を示す断面図である。この積層型圧電素子９１は、内部電極として機能する複数の第１金属層９３及び第２金属層９５がセラミック層９７を介して積層された積層体を備え、この積層体の側面に一対の外部電極１０１，１０１が形成された構造を有している。積層体の積層方向両端側には、圧電駆動に寄与しないセラミック層（不活性層）９９をそれぞれ配設してもよい。
【０１４３】
第２金属層９５は、積層方向に隣り合う第１金属層９３よりも空隙が多い。この第２金属層９５は、多孔質な金属層であってもよく、空隙を介して互いに離隔した複数の金属塊状体により構成されているものであってもよい。以下、これらの形態を総称して第２金属層９５のことを多孔質金属層１１という。
【０１４４】
セラミック層９７の材料としては、ＰＺＴ（チタン酸ジルコン酸鉛）などの圧電材料を用いる。金属層９３及び多孔質金属層９５は、積層体の対向する側面に交互に露出するように配置されている。これにより、金属層９３間に配置されたセラミック層９７に外部電
極１０１を通じて電圧を印加することができる。電圧が印加されることで素子が伸縮して圧電アクチュエータとして機能する。
【０１４５】
この積層型圧電素子９１では、多孔質金属層９５は空隙率が高く、金属層９３は比較的緻密になるように形成されているので、緻密で信号伝達速度の速い金属層９３に電圧が集中しやすい。空隙率が高く抵抗が大きい多孔質金属層９５には、比較的小さな電圧しか印加されない。
【０１４６】
多孔質金属層９５の空隙率が高いことから、この多孔質金属層９５が隣接するセラミック層９７と接触する電極面積が小さくなるので、電圧を印加したときに逆圧電効果で変形するセラミック層９７の領域が、緻密な金属層９３に隣接するセラミック層９７よりも小さくなる。したがって、金属層９３に挟まれたセラミック層９７の圧電変位量は大きくなり、隣接する金属層の少なくとも一方が空隙率の高い多孔質金属層９５であるセラミック層９７の圧電変位量は小さくなる。
【０１４７】
本実施形態では、変位する領域と変位しない領域の境界部分に存在する不活性層であるセラミック層９９に、上記のような空隙率の高い多孔質金属層９５を隣接させて配置しているので、この多孔質金属層９５が応力緩和層として機能する。このようにセラミック層９７を挟む内部電極の少なくとも一方が、空隙率が高く抵抗が大きい多孔質金属層９５であることにより、これに隣接するセラミック層９７の圧電変位量が小さくなって応力緩和効果が得られる。これにより、耐久性の高い積層型圧電素子が得られる。
【０１４８】
図２０は、本発明の他の実施形態にかかる積層型圧電素子９１′を示す断面図である。この積層型圧電素子９１′が積層型圧電素子９１と異なる点は、空隙率の高い多孔質金属層９５が積層方向に隣り合う金属層９３と同極の外部電極１０１に接続されている点である。このような構成にすることで、多孔質金属層９５及びこれに隣り合う金属層９３に挟まれたセラミック層９７には電圧が印加されないので圧電変位を起こさない。素子内に変位する箇所と変位しない箇所が存在するとその境目に応力が集中するが、この境目に圧電体からなるセラミック層９７が存在すると、応力に応じて圧電体が変形して応力が緩和される。
【０１４９】
仮に、隣り合う緻密な金属層を同極の外部電極に接続しこれらの間にセラミック層を配置した場合、セラミック層は金属層に強く拘束されるので応力緩和効果が小さく、応力が集中しやすくなる。一方、本実施形態のように、セラミック層９７を挟む金属層の少なくとも一方が空隙率の高い多孔質金属層９５であると、セラミック層９７と空隙率が高い多孔質金属層９５との接合面積が少ないことに起因して拘束力も小さくなる。また、同極で挟まれたセラミック層９７だけでは応力が吸収しきれないときであっても、空隙率が高い多孔質金属層９５のクッション効果で応力緩和効果をより高めることができる。
【０１５０】
また、想定外の大きな応力が加わって金属層９３にクラックが入ったり、同極で挟まれたセラミック層９７にクラック等が入ったとしても、同極同士でセラミック層９７を挟んでいるので短絡する等の不具合が生じるのを抑制できる。
【０１５１】
また、このときには空隙率が高い多孔質金属層９５が電極として機能し、異なる電極でセラミック層９７を２層挟むことになるので、厚みあたりの印加電圧が半分になって駆動変形が小さくなる分、応力緩和効果が大きくなる。これにより、性能の安定した積層型圧電素子とすることができる。
【０１５２】
次に、図１９に示す積層型圧電素子９１の製造方法について説明する。まず、チタン酸ジルコン酸鉛（ＰＺＴ）の粉末と、上記バインダーと、上記可塑剤とを混合してスラリー
を作製する。ついで、このスラリーを周知のドクターブレード法やカレンダーロール法等のテープ成型法を用いて、セラミック層９７，９９用のセラミックグリーンシートを作製する。
【０１５３】
ついで、金属層９３用の金属ペーストを作製する。この金属ペーストは、主に銀パラジウムからなる金属粉末にバインダー、可塑剤等を添加混合して得る。この金属ペーストを上記グリーンシートの片面にスクリーン印刷等によって印刷する。一方で、空隙率の高い多孔質金属層９５用の金属ペーストを作製する。この金属ペーストは、銀を主成分とする金属粉末にバインダー、可塑剤等を添加混合して得る。この金属ペーストを上記グリーンシートの片面にスクリーン印刷等によって印刷する。
【０１５４】
次に各金属ペーストが印刷されたグリーンシートを図１９に示す構造となるように積層して乾燥することで、焼成前の積層成型体を得る。このとき、セラミック層厚みをさらに必要とする場合は、金属ペーストを印刷していないグリーンシートのみを厚みの必要な箇所に部分的に積層すればよい。また積層成型体は、裁断して所望の形態にすることができる。金属ペースト層の厚みは、スクリーン印刷であれば１〜４０μｍ程度にすることができる。
【０１５５】
ついで、積層成形体を所定の温度で脱バインダー処理した後、８００〜１０００℃で焼成する。すると、銀濃度の高い金属層から合金層へ銀が拡散して、空隙率の高い多孔質金属層９５が形成され、比較的緻密な金属層９３が形成される。
【０１５６】
次に、焼結体を所望の寸法に加工した上で外部電極１０１を形成する。外部電極１０１は、主に銀からなる金属粉末にバインダー、可塑剤、ガラス粉末等を添加混合して金属ペーストを作製し、この金属ペーストを上記焼結体の側面にスクリーン印刷等によって印刷して６００〜８００℃で焼成することにより形成できる。
【０１５７】
銀濃度の高い金属ペースト層から銀濃度の低い金属ペースト層へ銀が拡散して空隙率の高い多孔質金属層９５が形成され、比較的緻密な金属層９３が形成される工程以外は、上記工程以外の従来周知の他の方法であってもよい。
【０１５８】
図２１は、本発明のさらに他の実施形態にかかる積層型圧電素子１１１を示す断面図である。図２１に示すように、本実施形態の積層型圧電素子１１１は、複数の金属層９３及び複数の多孔質金属層９５がセラミック層９７を介して積層された積層体を備え、この積層体の側面に一対の外部電極１０１，１０１が形成された構造を有している。
【０１５９】
この積層型圧電素子１１１では、積層方向に隣り合う両側の金属層９３よりも空隙が多い（空隙率の高い）多孔質金属層９５が、複数の金属層９３を介して配置されている。複数の多孔質金属層９５は積層体の積層方向に規則的に配置されている。このように空隙率の高い多孔質金属層９５が複数の金属層（比較的緻密な金属層）９３を介して配置されることで、積層体の強度が低下するのを抑制している。また、複数の多孔質金属層９５が積層方向に規則的に（所定の規則に従って）配置されていることで、積層方向に満遍なく応力緩和効果を発現させることができる。
【０１６０】
ここで、多孔質金属層が「規則的に配置されている」とは、複数の多孔質金属層が配置される間隔がすべて同じである場合はもちろんのこと、積層体に生じる応力を積層方向に効果的に分散させることができる程度に、各多孔質金属層の配置間隔が近似している場合も含む概念である。具体的には、多孔質金属層の配置間隔は、各多孔質金属層の配置間隔の平均値に対して好ましくは±２０％の範囲内、より好ましくは±１５％の範囲内、さらに好ましくはすべて同数であるのがよい。
【０１６１】
多孔質金属層９５は、この多孔質金属層９５に対して積層方向に隣接する２つの圧電体層９７，９７間に点在した複数の金属塊状体により構成されたもの（塊状体含有層）であってもよい。これらの金属塊状体は空隙を介して互いに離隔して配置されているのが好ましい。このように多孔質金属層９５が塊状体含有層の場合には、空隙を介して互いに独立した複数の金属塊状体で構成されているので、金属層中に独立した多数の空隙を有するスポンジ状の形態である場合と比較して応力緩和層が著しく向上する。他の部位については、図１９と同じ符号を付して説明を省略する。
【０１６２】
この積層型圧電素子１１１における多孔質金属層９５は、該多孔質金属層９５に対して積層方向に隣り合う両側の金属層９３，９３よりも厚みが薄くなっているのが好ましい。厚みの小さい金属層（多孔質金属層９５）は厚みの大きい金属層（金属層９３）よりも変形しやすい。金属層が変形する際には、圧電体層９７の変位により生じる応力を吸収することができる。したがって、厚みが薄い多孔質金属層９５を図２１のように規則的に配置することにより、積層型圧電素子１１１の変位により生じる応力を効果的に吸収することができる。
【０１６３】
多孔質金属層用の金属ペースト層における質量百分率Ｘが他の金属層用の金属ペースト層における質量百分率Ｘよりも高くなるように調製することにより、金属成分の質量百分率差に応じて、多孔質金属層の金属成分が焼結途中のセラミック層を通過して隣り合う金属層に拡散移動することを利用することができる。すなわち、例えば焼成前に金属ペースト層の厚みが同程度であっても、金属成分が拡散した後の多孔質金属層の厚みは、他の金属層の厚みよりも薄くなる。
【０１６４】
また、多孔質金属層９５の厚みを小さくする他の方法としては、次のようなものがある。例えば、セラミックグリーンシートに金属ペースト層を印刷する際に、多孔質金属層用の金属ペースト層の厚みを他の金属層用の金属ペースト層の厚みよりも薄くする方法が挙げられる。
【０１６５】
また、積層型圧電素子１１１における多孔質金属層９５は、この多孔質金属層９５に対して積層方向に隣り合う両側の金属層９３，９３よりも電気抵抗が高くなっているのが好ましい。電気抵抗の高い金属層（多孔質金属層９５）に隣接する圧電体層９７は、電気抵抗の低い金属層（金属層９３）に隣接する圧電体層９７と比較して変位量が小さくなる。このような変位の小さな圧電体層９７が積層型圧電素子１１１中に複数存在することによって、変位によって生じる応力の分布を分散させることができるので、クラック等の不具合が発生するのを抑制することができる。
【０１６６】
多孔質金属層９５の電気抵抗を他の金属層９３よりも高くするには、いくつかの方法がある。すなわち、多孔質金属層９５の断面積を他の金属層９３よりも小さくする方法が挙げられる。具体的には、厚みを薄くしたり、空隙を多くすることにより断面積を小さくすることができる。また、多孔質金属層９５の材料として抵抗値の高いものを用いる方法もある。
【０１６７】
また、積層型圧電素子１１１における多孔質金属層９５は、質量百分率Ｙが積層方向に隣り合う両側の金属層９３よりも高くなっているのが好ましい。特に、質量百分率Ｙが、多孔質金属層９５にピークを有し、この多孔質金属層９５から積層方向両側の少なくとも２層以上の金属層９３にわたって漸次減少しているのがよい。
【０１６８】
このような構造を有している積層型圧電素子１１１は、複数の金属層において金属成分濃度が徐々に変化しているので、耐熱衝撃性が優れているという利点がある。これは、セ
ラミックスよりも金属の方が熱伝導特性に優れていることと、金属組成により熱伝導特性が変化するということに起因している。すなわち、複数の金属層において金属成分濃度が徐々に減少していることで、セラミック部材内の熱伝導特性の急激な変化を抑制することができる。
【０１６９】
図２２は、本発明のさらに他の実施形態にかかる積層型圧電素子１１２を示す断面図である。図２２に示すように、積層型圧電素子１１２は、多孔質金属層９５と該多孔質金属層９５以外の金属層９３とが交互に配置されている。これにより、各圧電体層９７は、多孔質金属層９５と金属層９３に挟まれることになる。応力緩和効果に優れた多孔質金属層９５が、駆動変位する全ての圧電体層９７に接していることにより、応力緩和効果をより高めることができる。多孔質の金属層と緻密質の金属層とが交互に存在することで、金属層９３は圧電体層９７に電圧を引加して圧電変位を可能とする。
【０１７０】
圧電体層９７を介して反対側の多孔質金属層９５では、多孔質であるがゆえに金属層が圧電体層９７をクランプする力が弱いので応力の発生が少ない。したがって、圧電体層９７はクランプされていないような状態となるので、大きな変位を発生させることができるとともに、金属層９３と圧電体層９７との間で生じた応力をも緩和することができる。
【０１７１】
積層型圧電素子１１２では、多孔質金属層９５を内部電極として機能させる場合には、多孔質金属層９５の空隙率が７％以上７０％以下であるのが好ましい。空隙率が７０％以下であることにより、多孔質金属層９５の導電性が低下するのを抑制し、隣接する圧電体層に十分な電界を与えることができ、変位量を大きくすることができる。一方、空隙率が７％以上であることにより、この多孔質金属層９５に隣接する圧電体層との接合力が過度に強くなるのを抑制することができる。その結果、駆動時に多孔質金属層９５と圧電体層９７との界面にクラックが発生しやすくなるので、クラックが圧電体層自体に発生するのを抑制できる。
【０１７２】
多孔質金属層９５の絶縁性を高める場合には、多孔質金属層９５の空隙率が２４〜９８％、より好ましくは２４〜９０％であるのがよい。これにより、絶縁性を高めることができる。また、金属層が圧電体を拘束する力を小さくして、駆動時の応力を減少させることができる。
【０１７３】
圧電体を駆動変位が大きくできる点で５０〜９０％であるのがより好ましい。さらには、空隙の空気層が断熱効果を生み、積層型圧電素子の耐熱衝撃特性が優れる点で７０〜９０％であるのがさらに好ましい。また、より高い絶縁性を付与する点で空隙率が７０％以上であるのがよい。
【０１７４】
多孔質金属層以外の金属層の空隙率は、電気伝導特性を高め、圧電体の駆動電圧を効率的に印加できる点で０．１〜４０％であるのが好ましい。また、さらに電気伝導を高めて、圧電体を大きく変位させることができる点で０．１〜２０％であるのがより好ましい。
【０１７５】
また、この積層型圧電素子１１２では、複数の金属層の積層方向両端に、多孔質金属層９５がそれぞれ配置されているのが好ましい。積層型圧電素子１１２では、セラミック層（不活性層）９９との境界部分に特に高い応力がかかりやすい。したがって、セラミック層９９に隣接する金属層を多孔質金属層９５とするのが好ましい。さらに、複数の多孔質金属層９５の中でも、セラミック層９９に隣接する多孔質金属層９５の空隙率をより高くするのが好ましい。
【０１７６】
この積層型圧電素子１１２では、多孔質金属層９５が正極であることが望ましい。応力の集中する圧電体層と金属層との境界部分では、エッジ効果により、局所的に電界の集中
が生じて局所的な駆動変形が生じる。これとともに、応力による圧電体の結晶構造の相転移とが併発して、局所的に発熱することがある。この時、発熱した温度での圧電体の酸素イオンが解離する酸素分圧よりも、積層型圧電素子周囲の酸素分圧が低いという条件が成立すると、局所的に圧電体にイオン伝導体となる酸素空孔が発生し、積層型圧電素子の特性が変化する原因となることがある。
【０１７７】
さらに、イオン化した酸素空孔はマイナスの電荷を有しているので、正極側の金属層は、負極側と比較してイオン化した酸素空孔のマイグレーションが生じやすい。すなわち、正極側の金属層の空隙率を高めることで、圧電体周囲に酸素が供給されやすくなるので、酸素空孔の発生が抑制され、耐久性の低下を抑制できる。
【０１７８】
図２３は、本発明のさらに他の実施形態にかかる積層型圧電素子１１３を示す断面図である。図２３に示すように、積層型圧電素子１１３は、金属成分Ｍ１を含む複数の金属層が圧電体層９７を介して積層されたものである。複数の金属層は、積層方向に隣り合う両側の金属層９５′よりも空隙が少ない緻密質金属層９３′を複数含んでいる。金属層９５′は多孔質金属層である。
【０１７９】
応力緩和効果に優れた多孔質金属層９５′が、１層だけのときには素子に加わる応力がその周辺に集中しやすい傾向にある。多孔質金属層９５′の隣の金属層９３に接する圧電体層９７は駆動変位することから、多孔質金属層９５′の隣の金属層９３と素子表面との間に挟まれた圧電体部分に応力が集中しやすくなる。
【０１８０】
このため、この金属層９３と素子表面との間に挟まれた圧電体部分を、応力緩和効果に優れた多孔質金属層９５′ではさみこむことで、局所的に集中した応力を緩和させることができる。しかも、近接した２層の応力緩和層（多孔質金属層９５′）で応力が緩和されるため、応力緩和効果が非常に高い。
【０１８１】
さらに、図２３のように、多孔質金属層９５′に挟まれた緻密質金属層９３′が接続される外部電極の極性を素子の積層方向に互い違いにすることで、緻密質金属層９３′が外部電極に拘束されることによって生じる応力を均一に分散することができる。これにより、応力緩和効果を著しく高めることができる。
【０１８２】
本発明の積層型圧電素子においては、第２金属層に対して積層方向の両側に隣り合う２つの第１金属層は互いに異なる極の外部電極に接続されているのが好ましい。素子の駆動時に第２金属層が積層体に生じる応力をより効果的に吸収することができる。第２金属層が隣り合う同極の内部電極に挟まれた２つの圧電体層間に配置されているときには、第２金属層に隣接する圧電体層は内部電極に電圧が印加されても駆動しない。このように第２金属層が同極に挟まれている場合には、駆動する部分と駆動しない部分ができてその境界付近に応力が集中しやすくなる。一方、第２金属層が隣り合う異極の内部電極に挟まれているときには、上記のような応力集中が生じにくい。
【０１８３】
図２４(a)は、本実施形態にかかる積層型圧電素子を示す斜視図であり、図２４(b)は、この積層型圧電素子における圧電体層と内部電極層（金属層）との積層状態を説明するための部分断面図である。
【０１８４】
図２４(a)、(b)に示すように、この積層型圧電素子は、複数の圧電体層１０７が内部電極層１０２を介して積層された積層体１０４を有している。積層体１０４の側面には、複数の内部電極層１０２が一層おきに接続された一対の外部電極１０５が形成されている。複数の内部電極層１０２は、圧電体層１０７の主面全体には形成されておらず、圧電体層１０７の主面の面積よりも内部電極層１０２の面積が小さい構造、いわゆる部分電極構造
となっている。これらの内部電極層１０２は、積層体１０４の互いに対向する側面に交互に露出するように積層されている。
【０１８５】
この積層型圧電素子では、上記したように内部電極層１０２が部分電極構造となっているため、外部電極１０５，１０５に電圧を印加すると、圧電体層１０７の上下に位置する２枚の内部電極層１０２に挟まれた部分、すなわち一方の内部電極層１０２が他方の内部電極層１０２に対して積層方向に重なり合う領域（変位部１７０）のみが変位する。一方、圧電体層１０７のうち、図２４(b)に示すように内部電極層１０２が形成されていない
部分（周縁部１３１）では、圧電体層１０７は変位しない（非変位部１７１）。
【０１８６】
本発明の積層型圧電素子を圧電アクチュエータとして使用する場合には、半田により外部電極１０５にリード線１０６を接続固定し、リード線１０６を外部電圧供給部に接続すればよい。この外部電圧供給部からリード線１０６を通じて外部電極１０５，１０５に所定の電圧を印加することで、各圧電体層１０７を逆圧電効果により変位させることができる。
【０１８７】
図２４(b)に示すように、この積層型圧電素子は、積層方向に隣り合う２つの圧電体層
１０７，１０７間に位置し、かつ、内部電極層１０２の側端部１０２ａと積層体１０４の側面１０４ａとの間に位置する周縁部１３１を備えている。本実施形態の積層型圧電素子では、複数の周縁部１３１のうち、圧電体層１０７と圧電体層１０７との間の周縁部１３１には、金属からなる金属塊状体（部分金属層）１０３が複数点在した領域が形成されている。
【０１８８】
図２４(b)に示すように、これらの金属塊状体１０３は、周縁部１３１のほぼ全体に点
在している。金属塊状体１０３に代えて、圧電性セラミックスよりも変形しやすい他の物質を点在させてもよい。ここでいう「変形」とは、弾性変形、塑性変形、脆性変形などのいずれの形態の変形であってもよい。
【０１８９】
上記したように本実施形態における金属塊状体１０３は金属からなる。これらの金属塊状体１０３は、周縁部１３１に内部電極層１０２と絶縁された状態で点在している。ここで、「内部電極層１０２と絶縁された状態で点在している」とは、複数の金属塊状体１０３が内部電極層１０２と電気的に導通していない状態にあり、かつ、金属塊状体１０３同士が互いに離隔して電気的に導通していない状態のことをいう（図２５）。
【０１９０】
積層体１０４にある複数の周縁部１３１のうち、金属塊状体１０３を積層体１０４のどの位置に点在させるかは特に限定されない。例えば、全ての周縁部１３１（全ての内部電極層１０２に隣接する周縁部１３１）に金属塊状体１０３を点在させてもよく、任意に選定した周縁部１３１に点在させてもよい。この実施形態では、金属塊状体１０３が点在している周縁部１３１が複数存在し、これらが、積層体１０４の積層方向に、２層以上の圧電体層１０７を隔ててそれぞれ配置されている。
【０１９１】
金属塊状体１０３を構成する材料としては、例えば内部電極層１０２と同様のものが使用でき、好ましくは銀パラジウム合金であるのがよい。銀パラジウム合金は、金属の中でも柔らかく変形しやすいので、少量でも非変位部の拘束力を低減させる効果が高い。また、銀パラジウム合金は、金属疲労しにくく、耐酸化性も高いので、積層型圧電素子の耐久性が低下するのを抑制することができる。金属塊状体１０３の形状、大きさ、周縁部１３１に存在する個数などについては特に限定されるものではなく、少なくとも上記のように点在した状態にあればよい。
【０１９２】
具体的には、金属塊状体１０３が点在した周縁部１３１を積層体１０４の積層方向から
見たときに、周縁部１３１の面積に対して複数の金属塊状体１０３の合計面積が占める割合は、好ましくは０．１〜５０％、より好ましくは５〜３０％であるのがよい。
【０１９３】
金属塊状体１０３の占める割合が０．１％以上であると、変位部の変位を拘束する拘束力を低減する効果が得られる。金属領域１０３の占める割合が５０％以下であると、抗折強度および絶縁性が過度に低下するのを抑制できる。
【０１９４】
金属塊状体１０３を積層体１０４の積層方向から見たときの金属塊状体１０３の最大径ｒは、特に限定されるものではない。好ましい金属塊状体１０３の最大径ｒは、周縁部１３１における内部電極層１０２と外部電極１０５の最短距離Ｌの１／２以下、好ましくは１／１０以下であるのがよい。具体例を挙げると、例えば最短距離Ｌが約１ｍｍ程度の場合、領域３の最大径ｒは、５００μｍ以下、好ましくは１００μｍ以下であるのがよい。これにより、適度な抗折強度および絶縁性を維持できる。
【０１９５】
また、本実施形態では、金属塊状体１０３が点在した周縁部１３１において、隣り合う金属塊状体１０３間の一部または全部には絶縁性セラミック領域が存在し、該絶縁性セラミック領域が、隣り合う圧電体層１０７，１０７間を連結している。隣り合う金属塊状体１０３間に存在し圧電体層１０７同士を連結するセラミックスとしては、特に限定されるものではないが、好ましくは圧電体層１０７と同じ材料であるのがよい。
【０１９６】
圧電体層１０７の材料としてチタン酸ジルコン酸鉛を使用する場合には、周縁部１３１において圧電体層１０７同士を連結する絶縁性セラミックスとしてチタン酸ジルコン酸鉛を使用するのが好ましい。これにより、熱膨張差に起因する不具合の発生を防止できることに加え、圧電体層１０７同士を結合する高い接合強度を得ることができる。
【０１９７】
金属塊状体１０３が点在した周縁部１３１は、積層体１０４の積層方向に等間隔に配置されるのがより好ましい。すなわち、複数の内部電極層１０２のうち、２層以上の圧電体層１０７を隔てて等間隔に選ばれた複数の内部電極層１０２の側端部１０２ａと積層体１０４の側面１０４ａとの間の複数の周縁部１３１に、複数の金属領域１０３が点在しているのがよい。このように等間隔に選ばれた複数の周縁部１３１に金属塊状体１０３を点在させているので、変位性能と抗折強度をよりバランスよく設定することができる。
【０１９８】
圧電体層１０７の材料としては、種々の圧電性セラミックスを用いることができ、特に限定されるものではなく、例えばＢｉ層状化合物（層状ペロブスカイト型化合物）、タングステンブロンズ型化合物、Ｎｂ系ペロブスカイト型化合物（Ｎｂ酸ナトリウムなどのＮｂ酸アルカリ化合物（ＮＡＣ）、Ｎｂ酸バリウムなどのＮｂ酸アルカリ土類化合物（ＮＡＥＣ））、マグネシウムニオブ酸鉛（ＰＭＮ系）、ニッケルニオブ酸鉛（ＰＮＮ系）、Ｐｂを含有するチタン酸ジルコン酸鉛（ＰＺＴ）、チタン酸鉛等のペロブスカイト型化合物などを例示できる。
【０１９９】
これらのうち、特に、少なくともＰｂを含むペロブスカイト型化合物であるのがよい。例えば、マグネシウムニオブ酸鉛（ＰＭＮ系）、ニッケルニオブ酸鉛（ＰＮＮ系）、Ｐｂを含有するジルコン酸チタン酸鉛（ＰＺＴ）やチタン酸鉛等を含有する物質が好ましい。これらの中でもチタン酸ジルコン酸鉛やチタン酸鉛が、大きな変位を付加する上で好適である。圧電セラミックスは、その圧電特性を示す圧電歪み定数ｄ３３が高いものが望ましい。
【０２００】
内部電極層１０２の材料としては、例えば金、銀、パラジウム、白金、銅、アルミニウムやこれらの合金などを用いることができる。合金の具体例としては、銀パラジウム合金などが挙げられる。内部電極層１０２の厚みは、導電性を有しかつ変位を妨げない程度で
ある必要があり、一般に、０．５〜７μｍ程度、好ましくは１〜５μｍ程度であるのがよい。
【０２０１】
圧電体層１の厚み、つまり内部電極層２間の距離は５０〜２００μｍ程度であるのが望ましい。圧電体層１０７の厚みが上記範囲にあることによりアクチュエータの小型化および低背化が達成でき、絶縁破壊も抑制できる。外部電極１０５の材料としては、例えば金、銀、パラジウム、白金、銅、アルミニウム、ニッケルやこれらの合金などを用いることができる。
【０２０２】
次に、本実施形態にかかるセラミック部材を積層型圧電素子とするために、銀粉末にガラス粉末とバインダーを加えて銀ガラス導電性ペーストを作製する。この導電性ペーストを積層体１０４の対向する側面１０４ａ、１０４ａにスクリーン印刷等の方法で印刷し乾燥させる。その後、５００〜８００℃で焼付けることにより外部電極１０５を形成することができる。この際、印刷のかわりに、上記銀ガラスペーストを乾燥させた５μｍ以下のシートを焼付けてもよい。
【０２０３】
次に、外部電極１０５を形成した積層体４をシリコーンゴム溶液に浸漬し、このシリコーンゴム溶液を真空脱気した後、シリコーンゴム溶液から積層体１０４を引き上げ、積層体１０４の側面にシリコーンゴムをコーティングする。その後、積層体１０４の側面にコーティングしたシリコーンゴムを硬化させることにより本実施形態にかかる積層型圧電素子が完成する。
【０２０４】
最後に、外部電極１０５にリード線を接続し、該リード線を介して一対の外部電極１０５に３ｋＶ／ｍｍの直流電圧を印加して積層体１０４を分極処理することによって、本発明の積層型圧電素子を用いた圧電アクチュエータが完成する。リード線は、外部の電圧供給部に接続され、リード線及び外部電極１０５を介して金属層１０２に電圧を印加することで、各圧電体層１０７は逆圧電効果によって大きく変位する。これにより、例えばエンジンに燃料を噴射供給する自動車用燃料噴射弁として機能する。
＜噴射装置＞
図２７は、本発明の一実施形態にかかる噴射装置を示す概略断面図である。図２７に示すように、本実施形態にかかる噴射装置は、一端に噴射孔３３３を有する収納容器３３１の内部に上記実施形態に代表される本発明の積層型圧電素子が収納されている。収納容器３３１内には、噴射孔３３３を開閉することができるニードルバルブ３３５が配設されている。
【０２０５】
噴射孔３３３には燃料通路３３７がニードルバルブ３３５の動きに応じて連通可能に配設されている。この燃料通路３３７は外部の燃料供給源に連結され、燃料通路３３７に常時一定の高圧で燃料が供給されている。従って、ニードルバルブ３３５が噴射孔３３３を開放すると、燃料通路３３７に供給されていた燃料が一定の高圧で図示しない内燃機関の燃料室内に噴出されるように構成されている。
【０２０６】
また、ニードルバルブ３３５の上端部は内径が大きくなっており、収納容器３３１に形成されたシリンダ３３９と摺動可能なピストン３４１が配置されている。そして、収納容器３３１内には、上記した積層型圧電素子を備えた圧電アクチュエータ３４３が収納されている。
【０２０７】
このような噴射装置では、圧電アクチュエータ３４３が電圧を印加されて伸長すると、ピストン３４１が押圧され、ニードルバルブ３３５が噴射孔３３３を閉塞し、燃料の供給が停止される。また、電圧の印加が停止されると圧電アクチュエータ３４３が収縮し、皿バネ３４５がピストン３４１を押し返し、噴射孔３３３が燃料通路３３７と連通して燃料
の噴射が行われるようになっている。
【０２０８】
また、本発明の噴射装置は、噴出孔を有する容器と、上記積層型圧電素子とを備え、容器内に充填された液体が積層型圧電素子の駆動により噴射孔から吐出させるように構成されていてもよい。すなわち、素子が必ずしも容器の内部にある必要はなく、積層型圧電素子の駆動によって容器の内部に圧力が加わるように構成されていればよい。なお、本発明において、液体とは、燃料、インクなどの他、種々の液状流体（導電性ペースト等）が含まれる。
＜燃料噴射システム＞
図２８は、本発明の一実施形態にかかる燃料噴射システムを示す概略図である。図２８に示すように、本実施形態にかかる燃料噴射システム３５１は、高圧燃料を蓄えるコモンレール３５２と、このコモンレール３５２に蓄えられた燃料を噴射する複数の上記噴射装置３５３と、コモンレール３５２に高圧の燃料を供給する圧力ポンプ３５４と、噴射装置３５３に駆動信号を与える噴射制御ユニット３５５と、を備えている。
【０２０９】
噴射制御ユニット３５５は、エンジンの燃焼室内の状況をセンサ等で感知しながら燃料噴射の量やタイミングを制御するものである。圧力ポンプ３５４は、燃料タンク３５６から燃料を１０００〜２０００気圧程度、好ましくは１５００〜１７００気圧程度にしてコモンレール３５２に送り込む役割を果たす。
【０２１０】
コモンレール３５４では、圧力ポンプ３５４から送られてきた燃料を蓄え、適宜噴射装置３５３に送り込む。噴射装置３５３は、上述したように噴射孔３３３から少量の燃料を燃焼室内に霧状に噴射する。
【実施例１】
【０２１１】
（ガスセンサ）
本発明のセラミック部材からなるガスセンサ素子を以下のようにして作製した。まず、平均粒径が０．４μｍの安定化ジルコニア（５モル％Ｙ２Ｏ３含有−ＺｒＯ２）を主成分とするジルコニア粉末、ガラス粉末、バインダー、及び可塑剤を混合したスラリーを作製し、ドクターブレード法で厚み１５０μｍのセラミックグリーンシートを作製した。
【０２１２】
ついで、このセラミックグリーンシートの片面に、表１の組成からなる銀合金粉末などの原料粉末にバインダーを加えた導電性ペーストをスクリーン印刷法により３０μｍの厚みになるように印刷した。このとき、発熱体を形成する部分には、折り返して蛇行した形状に発熱体パターンを印刷した。ついで、図１４に示す形状になるように各グリーンシートを積層して積層成形体を得た。セラミック層の厚みが必要な箇所は、導電性ペーストを印刷せずにグリーンシートのみを必要枚数積層した。
【０２１３】
次に、積層成形体を所定の温度で脱バインダーを行った後、８００〜１２００℃で焼成して焼結体を得た。これにより、銀濃度に差がある金属層がセラミック層を介して構成されている場合、濃度の高い金属層から濃度の低い金属層へ銀が拡散して、空隙率の高い多孔質金属層４７が形成され、比較的緻密な金属層５３が形成された。
【０２１４】
次に、図１４の構造となるように空隙率の高い金属層４５を形成するために、主に平均粒径１μｍの白金からなる金属粉末にバインダー、可塑剤、ガラス粉末を添加混合して導電性ペーストを作製した。この導電性ペーストを上記焼結体の金属層４５を形成する箇所にスクリーン印刷等によって印刷した。８００〜１０００℃で焼成すると、セラミックス層を緻密に焼結することはできるが、セラミックスよりも液相点が高温である白金は緻密な焼結体とはならず、空隙率の高い金属層４５が形成される。
【０２１５】
次に、焼結体を所望の寸法に加工した上で外部電極を形成した。まず、主成分が銀からなる金属粉末にバインダー、可塑剤、ガラス粉末等を添加混合して外部電極用の導電性ペーストを作製した。この導電性ペーストを、上記焼結体側面にスクリーン印刷して６００〜８００℃で焼成して外部電極４９を形成した。これにより、ヒータ一体型酸素センサを得た。
【０２１６】
この後、ヒータに電圧を印加することで、ガスセンサ素子の温度を７００℃に保ち、次に、水素、メタン、窒素、酸素の混合ガスを用いて、空燃比１２の混合ガスをセンサに吹付けた。このとき、センサが起電力を生じるか否かでセンサが機能しているかを確認した。その後、空燃比１２と２３の混合ガスを０．５秒間隔で１×１０９回、交互にセンサに吹付けて、空燃比の差で起電力が変化することを確認した。その後、１×１０９回のサイクル試験後に、再び空燃比１２の混合ガスをセンサに吹付けて、センサが起電力を生じるか否かでセンサが機能しているかを確認した。結果を表１に示す。
【０２１７】
【表１】
0005583161.tif 000002
【０２１８】
表１より、金属層４７が緻密である試料Ｎｏ．１は、センサを機能させる固体電解質であるセラミック層４３に金属層４７を介して空気を供給することができないので起電力が生じず、酸素センサとして機能しなかった。一方、試料Ｎｏ．２〜１１は酸素センサとして機能した。金属ペースト層の銀の質量百分率が８５％以上で、これらの金属ペースト層の質量百分率差が大きいものほど耐久性がよいという結果となった。特に、金属層４５，４７の銀の質量百分率Ｘが９０％以上で、質量百分率差が３〜５％の試料No.３，５，６
，１０，１１が最も優れた耐久性を有していた。
【実施例２】
【０２１９】
（燃料電池）
本発明のセラミック部材からなる燃料電池素子を以下のようにして作製した。まず、平均粒径が０．４μｍの安定化ジルコニア（５モル％Ｙ２Ｏ３含有−ＺｒＯ２）粉末を主成分とするジルコニア粉末、ガラス粉末、バインダー、及び可塑剤を混合したスラリーを作製し、ドクターブレード法で厚み１５０μｍのセラミックグリーンシートを作製した。
【０２２０】
ついで、このセラミックグリーンシートの片面に、表２の組成からなる銀合金粉末などの原料粉末にバインダーを加えた導電性ペーストをスクリーン印刷法により３０μｍの厚みになるように印刷した。ついで、図１７に示す形状になるようにグリーンシートを積層して積層成形体を得た。セラミック層の厚みが必要な箇所は、導電性ペーストを印刷せずにグリーンシートのみを必要枚数積層した。
【０２２１】
次に、積層成形体を所定の温度で脱バインダーを行った後、８００〜１２００℃で焼成して焼結体を得た。これにより、銀濃度に差がある金属層がセラミック層を介して構成さ
れている場合、濃度の高い金属層から濃度の低い金属層へ銀が拡散して、空隙率の高い金属層６３，６５が形成され、比較的緻密な金属層７３，７７が形成された。
【０２２２】
次に、焼結体を所望の寸法に加工した上で外部電極を形成した。まず、主成分が銀からなる金属粉末にバインダー、可塑剤、ガラス粉末等を添加混合して外部電極用の導電性ペーストを作製した。この導電性ペーストを、上記焼結体側面にスクリーン印刷した。その後、これを６００〜８００℃で焼成して外部電極を形成し燃料電池素子を得た。
【０２２３】
この後、空気極側に酸素を、燃料極側に水素を供給して、８００℃に保った状態で発電の出力密度を測定した。その後、８００℃の連続運転を１０００時間行い、再び発電の出力密度を測定した。結果を表２に示す。
【０２２４】
【表２】
0005583161.tif 000003
【０２２５】
表２より、金属層６３，６５が緻密である試料Ｎｏ．１は、発電機能させる固体電解質であるセラミック層６７に金属層６３，６５を介して酸素も水素も供給することができないので、起電力が生じず、燃料電池として機能しなかった。一方、試料Ｎｏ．２〜１１が燃料電池として機能した。金属ペースト層の銀の質量百分率Ｘが８５％以上で、質量百分率差が大きいものほど耐久性がよいという結果となった。特に、金属ペースト層の銀の質量百分率Ｘが９０％以上で、これらの金属層の質量百分率差が３〜５％の試料No.３，５
，６，１０，１１が最も優れた耐久性を有していた。
【実施例３】
【０２２６】
（積層型圧電素子）
本発明のセラミック部材からなる積層型圧電素子を以下のようにして作製した。まず、平均粒径が０．４μｍのチタン酸ジルコン酸鉛（ＰＺＴ）粉末を主成分とする原料粉末、バインダー、及び可塑剤を混合したスラリーを作製し、ドクターブレード法で厚み１５０μｍのセラミックグリーンシートを作製した。ついで、このセラミックグリーンシートの片面に、表３の組成からなる銀合金粉末などの原料粉末にバインダーを加えた導電性ペーストをスクリーン印刷法により３０μｍの厚みになるように印刷した。
【０２２７】
ついで、図１９の形状になるように各グリーンシートを積層して積層成形体を得た。駆動領域については、金属層の両端部に高率金属ペーストを印刷したグリーンシートを配置するようにして、金属層の層数が１００となるように積層し、セラミック層の厚みが必要な箇所は、導電性ペーストを印刷せずにグリーンシートのみを必要枚数積層した。性能比較用としてポーラスな電極を作製するために、平均粒径１μｍ白金粉末に平均粒径５μｍのアクリルビーズを同量添加した金属ペーストを用いポーラスな電極を作製した（試料Ｎｏ．３２）。また、緻密な電極を作製するためにスパッタリング法を用いて厚み１μｍの
銀パラジウム合金層を形成した（試料Ｎｏ．３３）。
【０２２８】
次に、積層成形体を所定の温度で脱バインダー処理を行った後、８００〜１２００℃で焼成して焼結体を得た。これにより、銀濃度に差がある金属層がセラミック層を介して構成されている場合、濃度の高い金属層から濃度の低い金属層へ銀が拡散して、空隙率の高い多孔質金属層９５が形成され、比較的緻密な金属層９３が形成された。
【０２２９】
次に、焼結体を所望の寸法に加工した後、次のようにして外部電極を形成した。まず、主に銀からなる金属粉末にバインダー、可塑剤、ガラス粉末等を添加混合して外部電極用の導電性ペーストを作製した。この導電性ペーストを、上記焼結体側面の外部電極１０１を形成する箇所にスクリーン印刷した。ついで、６００〜８００℃で焼成して外部電極を形成し、積層型圧電素子を得た。
【０２３０】
その後、外部電極１０１にリード線を接続し、正極及び負極の外部電極１０１にリード線を介して３ｋＶ／ｍｍの直流電界を１５分間印加して分極処理を行い、積層型圧電素子を用いた圧電アクチュエータを作製した。得られた積層型圧電素子に１７０Ｖの直流電圧を印加したところ、試料Ｎｏ．３２以外のすべての圧電アクチュエータにおいて、積層方向に変位量が得られた。さらに、この圧電アクチュエータを室温で０〜＋１７０Ｖの交流電圧を１５０Ｈｚの周波数で印加して、１×１０９回まで連続駆動した試験を行った。結果は表３〜表４に示すとおりである。
【０２３１】
【表３】
0005583161.tif 000004
【０２３２】
【表４】
0005583161.tif 000005
【０２３３】
表３〜表４から、比較例である試料Ｎｏ．１と３３では、積層界面に剥離が生じた。さらに圧電アクチュエータの高速応答性を確認するために駆動周波数を１５０Ｈｚから徐々に上昇させていくと、１ｋＨｚ以上で、素子がうなり音を発することがわかった（耳で聞こえた）。
【０２３４】
さらに、うなり音が発生する素子において、駆動周波数を確認するためにヨコガワ製オシロスコープＤＬ１６４０Ｌでパルス波形を確認すると、駆動周波数の整数倍の周波数に相当する箇所に高調波ノイズが確認できた。なお、試料Ｎｏ．３２では、金属層のクッション効果により圧電体の変位変形は、金属層が変形して吸収したため、素子全体では変形が生じなかった。
【０２３５】
これらに対して、本発明の実施例である試料番号Ｎｏ．２〜３１では、１×１０９回連続駆動させた後も素子変位量があまり低下することなく、圧電アクチュエータとして必要とする実効変位量を有していた。
【０２３６】
また、金属ペースト層の銀の質量百分率Ｘが８５％以上で、質量百分率差が２％以上１０％以下であるものは耐久性が優れていた。特に、金属ペースト層の銀の質量百分率Ｘが９０％以上で、これらの金属層の質量百分率差が３％以上５％以下の試料No.４，９，１
０，１５，１６，２１，２２，２７，２８が最も優れた耐久性を有していた。これらの試料の塊状体含有層は、空隙を介して互いに離隔した複数の金属塊状体で構成されていた。
【実施例４】
【０２３７】
（積層型圧電素子）
積層型圧電素子を以下のようにして作製した。まず、平均粒径が０．４μｍのチタン酸ジルコン酸鉛（ＰＺＴ）粉末を主成分とする原料粉末、バインダー、及び可塑剤を混合したスラリーを作製し、ドクターブレード法で厚み１５０μｍのセラミックグリーンシートを作製した。ついで、このセラミックグリーンシートの片面に、表４の組成からなる銀合金粉末などの原料粉末にバインダーを加えた導電性ペーストをスクリーン印刷法により３０μｍの厚みになるように印刷した。
【０２３８】
ついで、図２６の形状になるように各グリーンシートを積層して積層成形体を得た。複数の金属層のうち、積層方向の両端からそれぞれ２番目の位置に低率金属ペーストが配置されるようにした。金属層の層数は１００層とした。セラミック層の厚みが必要な箇所は、導電性ペーストを印刷せずにグリーンシートのみを必要枚数積層した。
【０２３９】
次に、積層成形体を上記と同様に脱バインダー処理し、焼成して焼結体を得た。これにより、濃度の高い金属層から濃度の低い金属層へ銀が拡散して、空隙率の高い多孔質金属層９５が形成され、比較的緻密な金属層９３が形成された。次に、実施例３と同様にして外部電極を形成し、積層型圧電素子を得た。ついで、実施例３と同様にしてリード線を接続し、分極処理を行った得られた積層型圧電素子に１７０Ｖの直流電圧を印加したところ、すべての圧電アクチュエータにおいて、積層方向に変位量が得られた。さらに、この圧電アクチュエータを室温で０〜＋１７０Ｖの交流電圧を１５０Ｈｚの周波数で印加して、１×１０９回まで連続駆動した試験を行った。結果は表５に示すとおりである。
【０２４０】
【表５】
0005583161.tif 000006
【０２４１】
表５から、比較例である試料Ｎｏ．１は、積層界面に剥離が生じた。さらに圧電アクチュエータの高速応答性を確認するために駆動周波数を１５０Ｈｚから徐々に上昇させていくと、１ｋＨｚ以上で、素子がうなり音を発することがわかった（耳で聞こえた）。さらに、うなり音が発生する素子において、駆動周波数を確認するためにヨコガワ製オシロスコープＤＬ１６４０Ｌでパルス波形を確認すると、駆動周波数の整数倍の周波数に相当する箇所に高調波ノイズが確認できた。
【０２４２】
これに対して、本発明の実施例である試料番号Ｎｏ．２〜１４では、１×１０９回連続駆動させた後も素子変位量がほとんど低下することなく、圧電アクチュエータとして必要とする実効変位量を有し、優れた耐久性を有した圧電アクチュエータを作製できた。
【０２４３】
さらに、耐久性に着目すると、空隙率の高いものほど耐久性が良い積層型圧電素子であった。試料Ｎｏ．２〜９および１１〜１４のように質量百分率差が３以上２５以下であるものは、サイクル試験後も変位量がほとんど変化しない優れた積層型圧電素子であった。
【０２４４】
特に質量百分率差が１０以上２５以下である試料Ｎｏ．６〜９および１１〜１４は、銀の拡散が適度に起こり、焼成後の高率金属ペースト層は、空隙を介して互いに離隔した複数の金属塊状体で構成されることになった。これらの金属塊状体は、互いに電気的に絶縁された状態でセラミック層間に点在した。したがって、電極としては機能しない絶縁性に優れた層となる。しかも、複数の金属塊状体がセラミック層間に適度な大きさと適度な量で分散するので、焼成時に隣接する両側のセラミック層が接合されてしまうのを防止できる優れた応力緩和層として機能した。
【実施例５】
【０２４５】
（積層型圧電素子）
積層型圧電素子を以下のようにして作製した。まず、実施例３と同様にして厚み１５０μｍのセラミックグリーンシートを作製した。ついで、このセラミックグリーンシートの片面に、表６の組成からなる銀合金粉末などの原料粉末にバインダーを加えた導電性ペーストをスクリーン印刷法により３０μｍの厚みになるように印刷した。ついで、図２１の形状になるように、金属層の層数が３００となるように各グリーンシートを積層した。セラミック層の厚みが必要な箇所は、導電性ペーストを印刷せずにグリーンシートのみを必要枚数積層して、積層成形体を得た。この積層成形体中には、高率金属ペーストを印刷したグリーンシートを表６に示す位置に配置した。
【０２４６】
次に、実施例３と同様にして脱バインダーを行った後、焼成して焼結体を得た。これにより、銀濃度に差がある金属層がセラミック層を介して構成されている場合、濃度の高い金属層から濃度の低い金属層へ銀が拡散して、高率金属ペーストを印刷した金属層が、空隙率の高い多孔質金属層９５となり、比較的緻密な金属層９３が形成された。
【０２４７】
次に、実施例３と同様にして積層型圧電素子を得、さらにこれを分極処理して圧電アクチュエータを作製した。得られた積層型圧電素子に１７０Ｖの直流電圧を印加したところ、すべての圧電アクチュエータにおいて、積層方向に変位量が得られた。さらに、この圧電アクチュエータを室温で０〜＋１７０Ｖの交流電圧を１５０Ｈｚの周波数で印加して、１×１０９回まで連続駆動した試験を行った。結果は表５に示すとおりである。
【０２４８】
【表６】
0005583161.tif 000007
【０２４９】
表６から、比較例である試料Ｎｏ．１は、積層界面に剥離が生じた。さらに圧電アクチュエータの高速応答性を確認するために駆動周波数を１５０Ｈｚから徐々に上昇させていくと、１ｋＨｚ以上で、素子がうなり音を発することがわかった（耳で聞こえた）。さらに、うなり音が発生する素子において、駆動周波数を確認するためにヨコガワ製オシロスコープＤＬ１６４０Ｌでパルス波形を確認すると、駆動周波数の整数倍の周波数に相当する箇所に高調波ノイズが確認できた。
【０２５０】
これらに対して、本発明の実施例である試料番号Ｎｏ．２〜４では、１×１０９回連続駆動させた後も素子変位量がほとんど低下することなく、圧電アクチュエータとして必要とする実効変位量を有し、優れた耐久性を有した圧電アクチュエータを作製できた。
【実施例６】
【０２５１】
（積層型圧電素子）
積層型圧電素子を以下のようにして作製した。まず、実施例３と同様にして厚み１５０μｍのセラミックグリーンシートを作製した。ついで、このセラミックグリーンシートの片面に、表６の組成からなる銀合金粉末などの原料粉末にバインダーを加えた導電性ペーストをスクリーン印刷法により３０μｍの厚みになるように印刷した。ついで、図２４の
形状になるように、金属層の層数が２００となるように各グリーンシートを積層した。セラミック層の厚みが必要な箇所は、導電性ペーストを印刷せずにグリーンシートのみを必要枚数積層して、積層成形体を得た。
【０２５２】
このとき、この積層成形体中には、表７に示す積層箇所には、図２４（ｂ）のように周縁部１３１に、焼成後、複数の金属隗状体１０３が離隔して点在するように、周縁部１３１の形状にマスクパターンを施したスクリーン製版を用いて、高率金属ペーストを印刷した。
【０２５３】
次に、実施例３と同様にして脱バインダーを行った後、焼成して焼結体を得た。これにより、周縁部１３１に印刷した高率金属ペーストの領域から銀濃度の低い、積層方向に隣り合う金属ペースト層へ銀が拡散することになる。焼成後、周縁部１３１は、複数の金属隗状体１０３が離隔して点在していた。他の金属層には、比較的緻密な金属層９３が形成された。
【０２５４】
次に、実施例３と同様にして積層型圧電素子を得、さらにこれを分極処理して圧電アクチュエータを作製した。得られた積層型圧電素子に１７０Ｖの直流電圧を印加したところ、すべての圧電アクチュエータにおいて、積層方向に変位量が得られた。さらに、この圧電アクチュエータを室温で０〜＋１７０Ｖの交流電圧を１５０Ｈｚの周波数で印加して、１×１０９回まで連続駆動した試験を行った。結果は表７に示すとおりである。
【０２５５】
【表７】
0005583161.tif 000008
【０２５６】
表７から、比較例である試料Ｎｏ．１は、積層界面に剥離が生じた。さらに圧電アクチュエータの高速応答性を確認するために駆動周波数を１５０Ｈｚから徐々に上昇させていくと、１ｋＨｚ以上で、素子がうなり音を発することがわかった（耳で聞こえた）。さらに、うなり音が発生する素子において、駆動周波数を確認するためにヨコガワ製オシロスコープＤＬ１６４０Ｌでパルス波形を確認すると、駆動周波数の整数倍の周波数に相当する箇所に高調波ノイズが確認できた。
【０２５７】
これらに対して、本発明の実施例である試料番号Ｎｏ．２〜４では、１×１０９回連続駆動させた後も素子変位量がほとんど低下することなく、圧電アクチュエータとして必要とする実効変位量を有し、優れた耐久性を有した圧電アクチュエータを作製できた。
【符号の説明】
【０２５８】
１１    第２金属層
１１ａ  第２金属ペースト層
１３    第１金属層
１３ａ  第１金属ペースト層
１５    セラミック層
１５ａ  セラミックグリーンシート
１７    セラミック部材
１７ａ  積層成形体
【図１】
0005583161.tif 000009
【図２】
0005583161.tif 000010
【図３】
0005583161.tif 000011
【図４】
0005583161.tif 000012
【図５】
0005583161.tif 000013
【図６】
0005583161.tif 000014
【図７】
0005583161.tif 000015
【図８】
0005583161.tif 000016
【図９】
0005583161.tif 000017
【図１０】
0005583161.tif 000018
【図１１】
0005583161.tif 000019
【図１２】
0005583161.tif 000020
【図１３】
0005583161.tif 000021
【図１４】
0005583161.tif 000022
【図１５】
0005583161.tif 000023
【図１６】
0005583161.tif 000024
【図１７】
0005583161.tif 000025
【図１８】
0005583161.tif 000026
【図１９】
0005583161.tif 000027
【図２０】
0005583161.tif 000028
【図２１】
0005583161.tif 000029
【図２２】
0005583161.tif 000030
【図２３】
0005583161.tif 000031
【図２４】
0005583161.tif 000032
【図２５】
0005583161.tif 000033
【図２６】
0005583161.tif 000034
【図２７】
0005583161.tif 000035
【図２８】
0005583161.tif 000036